(57)【要約】      （修正有）【課題】ヒステリシスおよび低減したコールドフローを与える新規の官能化ポリマーを提供する。【解決手段】官能化ポリマーを調製する方法であって、（ｉ）モノマーを配位触媒で重合させて反応性ポリマーを形成する工程と、（ｉｉ）かかる反応性ポリマーと保護されたアミノ基を含有するニトリル化合物（式１）とを反応させる工程とを含む。式１2014098153.tif 000030［式中、Ｒ１は二価の有機基であり、Ｒ２およびＲ３はそれぞれ独立して一価の有機基若しくは加水分解性の基であるか、Ｒ２およびＲ３は結合して二価の有機基を形成する］【選択図】図１
2014098153.tif 000002
【特許請求の範囲】
【請求項１】
官能化ポリマーを調製する方法であって、
（ｉ）  モノマーを配位触媒で重合させて反応性ポリマーを形成する工程と、
（ｉｉ）該反応性ポリマーと、保護されたアミノ基を含有するニトリル化合物とを反応
させる工程と
を含む方法。
【請求項２】
前記保護されたアミノ基が、ビス（トリヒドロカルビルシリル）アミノ基、ビス（ジヒ
ドロカルビルヒドロシリル）アミノ基、１−アザ−ジシラ−１−シクロヒドロカルビル基
、（トリヒドロカルビルシリル）（ヒドロカルビル）アミノ基、（ジヒドロカルビルヒド
ロシリル）（ヒドロカルビル）アミノ基、１−アザ−２−シラ−１−シクロヒドロカルビ
ル基、ジヒドロカルビルアミノ基および１−アザ−１−シクロヒドロカルビル基からなる
群から選択される、請求項１に記載の方法。
【請求項３】
前記保護されたアミノ基を含有するニトリル化合物が、式Ｉ：
【化１】
2014098153.tif 000024
［式中、Ｒ１は二価の有機基であり、Ｒ２およびＲ３はそれぞれ独立して一価の有機基若
しくは加水分解性の基であるか、Ｒ２およびＲ３は結合して二価の有機基を形成する］で
定義される、請求項１に記載の方法。
【請求項４】
前記保護されたアミノ基を含有するニトリル化合物が、式ＩＩ：
【化２】
2014098153.tif 000025
［式中、Ｒ１およびＲ５はそれぞれ独立して二価の有機基であり、Ｒ４およびＲ６はそれ
ぞれ独立して結合または加水分解性の基である］で定義される、請求項３に記載の方法。
【請求項５】
前記保護されたアミノ基を含有するニトリル化合物が、式ＩＩＩ：
【化３】
2014098153.tif 000026
［式中、Ｒ１は二価の有機基であり、Ｒ７およびＲ８はそれぞれ独立して水素原子または
一価の有機基であるか、Ｒ７のうちの少なくとも一つおよびＲ８のうちの少なくとも一つ
が結合して二価の有機基を形成する］で定義される、請求項３に記載の方法。
【請求項６】
前記保護されたアミノ基を含有するニトリル化合物が、式ＩＶ：
【化４】
2014098153.tif 000027
［式中、Ｒ１およびＲ５はそれぞれ独立して二価の有機基であり、Ｒ７およびＲ８はそれ
ぞれ独立して水素原子または一価の有機基である］で定義される、請求項５に記載の方法
。
【請求項７】
前記保護されたアミノ基を含有するニトリル化合物が、アレーンカルボニトリル化合物
、アルカンカルボニトリル化合物、アルケンカルボニトリル化合物、アルキンカルボニト
リル化合物、シクロアルカンカルボニトリル化合物、シクロアルケンカルボニトリル化合
物、シクロアルキンカルボニトリル化合物、および複素環式ニトリル化合物からなる群か
ら選択されるニトリル化合物に由来する、請求項１に記載の方法。
【請求項８】
前記モノマーが共役ジエンモノマーである、請求項１に記載の方法。
【請求項９】
前記反応させる工程において、その後にプロトンが付加される反応生成物を生成させる
、請求項１に記載の方法。
【請求項１０】
前記配位触媒がランタニド系触媒である、請求項１に記載の方法。
【請求項１１】
前記ランタニド系触媒が（ａ）ランタニド含有化合物、（ｂ）アルキル化剤および（ｃ
）ハロゲン源を含む、請求項１０に記載の方法。
【請求項１２】
前記アルキル化剤が、アルミノキサンおよび式：ＡｌＲｎＸ３−ｎ［式中、各Ｒは、同
一でも異なってもよく、炭素原子を介してアルミニウム原子に結合する一価の有機基であ
り、各Ｘは、同一でも異なってもよく、水素原子、ハロゲン原子、カルボキシレート基、
アルコキシド基またはアリールオキシド基であり、ｎは１〜３の整数である］で表される
有機アルミニウム化合物を含む、請求項１１に記載の方法。
【請求項１３】
前記モノマーを重合させる工程を、２０重量％未満の有機溶媒を含む重合混合物中で行
う、請求項１に記載の方法。
【請求項１４】
下記式：
【化５】
2014098153.tif 000028
［式中、πはシス−１，４−結合含有量が６０％よりも多いシス−１，４−ポリジエン鎖
であり、Ｒ１は二価の有機基であり、Ｒ２およびＲ３はそれぞれ独立して一価の有機基若
しくは加水分解性の基であるか、Ｒ２およびＲ３は結合して二価の有機基を形成する］で
定義される官能化ポリマー。
【請求項１５】
前記πは、シス−１，４−結合含有量が９０％よりも多いシス−１，４−ポリジエン鎖
である、請求項１４に記載の官能化ポリマー。
【請求項１６】
下記式：
【化６】
2014098153.tif 000029
［式中、πはシス−１，４−結合含有量が６０％よりも多いシス−１，４−ポリジエン鎖
であり、Ｒ１は二価の有機基であり、Ｒ２およびＲ３はそれぞれ独立して一価の有機基若
しくは水素原子であるか、Ｒ２およびＲ３は結合して二価の有機基を形成する］で定義さ
れる官能化ポリマー。
【請求項１７】
前記πは、シス−１，４−結合含有量が９０％よりも多いシス−１，４−ポリジエン鎖
である、請求項１６に記載の官能化ポリマー。
【請求項１８】
請求項１７に記載のポリマーを含むタイヤ部品。
【請求項１９】
（ｉ）  共役ジエンモノマーを配位触媒で重合させてシス−１，４−結合含有量が６０
％よりも多い反応性シス−１，４−ポリジエンを形成する工程と、
（ｉｉ）該反応性シス−１，４−ポリジエンと、保護されたアミノ基を含有するニトリ
ル化合物とを反応させる工程と
によって調製される官能化ポリマー。
【請求項２０】
請求項１９に記載の官能化ポリマーを使用することにより製造されるタイヤ部品。
【請求項２１】
請求項１９に記載の官能化ポリマーと、充填剤と、硬化剤とを含む、加硫可能な組成物
。
【発明の詳細な説明】
【技術分野】
【０００１】
本願は、２００９年１月２３日に出願された米国仮出願第６１／１４６，８７１号の利
益を要求するものであり、該出願を参照することにより本明細書に組み込む。
【０００２】
本発明の一つ以上の実施形態は、官能化されたポリマーおよびその製造方法に関するも
のである。
【背景技術】
【０００３】
タイヤ製造の技術分野においては、低減されたヒステリシスを示す、即ち力学的エネル
ギーの熱への損失がより少ないゴム加硫物を使用することが望ましい。例えば、低減され
たヒステリシスを示すゴム加硫物は、所望の低転がり抵抗を有するタイヤをもたらすため
に、サイドウォールやトレッド等のタイヤ部品に有利に用いられる。ゴム加硫物のヒステ
リシスは、大抵、架橋したゴム網目中の自由ポリマー鎖末端および充填剤の凝集体の解離
に起因すると考えられている。
【０００４】
官能化ポリマーは、ゴム加硫物のヒステリシスを低減させるために用いられている。官
能化ポリマーの官能基は、充填剤粒子との相互作用を介して自由ポリマー鎖末端の数を減
少させ得る。また、官能基は充填剤の凝集体も減少させ得る。それにもかかわらず、ポリ
マーに与えた特定の官能基がヒステリシスを低減することができるかどうかは、大抵、予
測不可能である。
【０００５】
官能化ポリマーは、特定の官能化剤での反応性ポリマーの重合後処理によって調製し得
る。しかしながら、反応性ポリマーが特定の官能化剤処理によって官能化できるかどうか
は、予測不可能である。例えば、一つのタイプのポリマーに対して有効な官能化剤は、他
のタイプのポリマーに対して必ずしも有効ではなく、逆の場合も同様である。
【０００６】
ランタニド系の触媒系は、共役ジエンモノマーを重合させてシス−１，４結合含有量の
高いポリジエンを形成するのに有用であることが知られている。得られるシス−１，４−
ポリジエンは、重合の終了時に、特定の官能化剤と反応して官能化シス−１，４−ポリジ
エンをもたらすことのできる反応性末端を一部のポリマーが有するという点で、擬似リビ
ング特性を示す場合がある。
【０００７】
ランタニド系の触媒系で生成したシス−１，４−ポリジエンは、典型的には、チタニウ
ム系の触媒系、コバルト系の触媒系およびニッケル系の触媒系等の他の触媒系で調製した
シス−１，４−ポリジエンと比べて、良好な引張特性、高い耐摩耗性、低いヒステリシス
、および良好な耐疲労性をもたらすものと考えられている直鎖状骨格を有する。従って、
ランタニド系触媒で作られたシス−１，４−ポリジエンは、サイドウォールおよびトレッ
ド等のタイヤ部品への使用に特に適している。しかしながら、ランタニド系触媒で調製し
たシス−１，４−ポリジエンの一つの不利な点は、その直鎖状骨格構造のために大きなコ
ールドフローを示すことである。この大きなコールドフローは、ポリマーの保管や輸送中
に問題を起こし、また、ゴム配合物の混合設備における自動供給装置の使用を妨げる。
【発明の概要】
【発明が解決しようとする課題】
【０００８】
官能化ポリマーは、特にタイヤ製造において有利であるので、低減したヒステリシスお
よび低減したコールドフローを与える新規の官能化ポリマーを開発する必要がある。
【課題を解決するための手段】
【０００９】
本発明の一つ以上の実施形態は、官能化ポリマーの調製方法を提供するものであり、か
かる方法は、配位触媒でモノマーを重合させて反応性ポリマーを形成する工程と、反応性
ポリマーと保護されたアミノ基を含有するニトリル化合物とを反応させる工程とを含む。
【００１０】
本発明の別の実施形態は、下記式：
【化１】
2014098153.tif 000003
［式中、πはシス−１，４−結合含有量が６０％よりも多いシス−１，４−ポリジエン鎖
であり、Ｒ１は二価の有機基であり、Ｒ２およびＲ３はそれぞれ独立して一価の有機基若
しくは加水分解性の基であるか、Ｒ２およびＲ３は結合して二価の有機基を形成する］で
定義される官能化ポリマーを提供するものである。
【００１１】
本発明の別の実施形態は、下記式：
【化２】
2014098153.tif 000004
［式中、πはシス−１，４−結合含有量が６０％よりも多いシス−１，４−ポリジエン鎖
であり、Ｒ１は二価の有機基であり、Ｒ２およびＲ３はそれぞれ独立して一価の有機基若
しくは水素原子であるか、Ｒ２およびＲ３は結合して二価の有機基を形成する］で定義さ
れる官能化ポリマーを提供するものである。
【００１２】
本発明の別の実施形態は、共役ジエンモノマーを配位触媒で重合させてシス−１，４−
結合含有量が６０％よりも多い反応性シス−１，４−ポリジエンを形成する工程、および
反応性シス−１，４−ポリジエンと保護されたアミノ基を含有するニトリル化合物とを反
応させる工程によって調製された官能化ポリマーを提供するものである。
【図面の簡単な説明】
【００１３】
【図１】官能化されていないシス−１，４−ポリブタジエンと比較した、本発明の一つ以上の実施形態により調製した官能化シス−１，４−ポリブタジエンのコールドフローゲージ（ｍｍ、８分）対ムーニー粘度（ＭＬ１＋４、１００℃）のプロット図である。
【図２】官能化されていないシス−１，４−ポリブタジエンから調製した加硫物と比較した、本発明の一つ以上の実施形態により調製した官能化シス−１，４−ポリブタジエンから調製した加硫物のヒステリシスロス（ｔａｎδ）対ムーニー粘度（ＭＬ１＋４、１３０℃）のプロット図である。
【発明を実施するための形態】
【００１４】
本発明の一つ以上の実施形態によれば、配位触媒で共役ジエンモノマーを重合させるこ
とにより反応性ポリマーを調製し、その後、この反応性ポリマーを、保護されたアミノ基
を含有するニトリル化合物との反応により官能化することができる。得られた官能化ポリ
マーは、タイヤ部品の製造に使用することができる。一つ以上の実施形態において、得ら
れた官能化ポリマーは、シス−１，４−ポリジエンを含有し、有利なコールドフロー耐性
を示し、そして有利に低いヒステリシスを示すタイヤ部品を提供する。
【００１５】
共役ジエンモノマーの例としては、１，３−ブタジエン、イソプレン、１，３−ペンタ
ジエン、１，３−ヘキサジエン、２，３−ジメチル−１，３−ブタジエン、２−エチル−
１，３−ブタジエン、２−メチル−１，３−ペンタジエン、３−メチル−１，３−ペンタ
ジエン、４−メチル−１，３−ペンタジエンおよび２，４−ヘキサジエンが挙げられる。
２以上の共役ジエンの混合物もまた、共重合に利用してもよい。
【００１６】
一つ以上の実施形態において、配位重合によって反応性ポリマーを調製し、ここでは、
配位触媒系を用いることでモノマーを重合させる。配位重合の重要なメカニズム特性は、
書籍（例えば、Kuran, W.、配位重合の原理、ジョン ウィリー＆サン、ニューヨーク、２
００１年）および総説（例えば、Mulhaupt, R., 高分子化学と物理学２００３、第２０４
巻、第２８９〜３２７頁）で論じられている。配位触媒は、活性金属中心に対するモノマ
ーの配位または錯体形成を含むメカニズムにより、成長しているポリマー鎖へのモノマー
の組み込みより前にモノマーの重合を開始させるものと考えられている。配位触媒の有利
な特徴は、それらが、重合の立体化学制御をもたらし、それにより立体規則性のポリマー
を生成できることである。当該分野において周知であるように、配位触媒を作り出すため
の方法が多数あるが、全ての方法において、最終的にモノマーに配位することができ、お
よび、活性金属中心と成長しているポリマー鎖との間の共有結合中にモノマーを組み込む
ことができる活性中間体を作り出す。
【００１７】
共役ジエンの配位重合は、中間体としてのπ−アリル錯体を経て進むと考えられている
。配位触媒は、１、２、３または複数成分系とすることができる。一つ以上の実施形態に
おいて、重金属化合物（例えば、遷移金属化合物またはランタニド含有化合物）と、アル
キル化剤（例えば、有機アルミニウム化合物）と、任意に他の共触媒成分（例えば、ルイ
ス酸またはルイス塩基）とを混合することにより、配位触媒を形成し得る。一つ以上の実
施形態において、かかる重金属化合物は、配位金属化合物と称されることがある。
【００１８】
配位触媒の調製には、様々な手段を用いることができる。一つ以上の実施形態において
、配位触媒は、重合するモノマーに対して逐次的または同時に触媒成分を別々に添加する
ことにより、インサイチューで形成してもよい。他の実施形態において、配位触媒を予備
形成してもよい。即ち、触媒成分を、モノマーの不存在下または少量のモノマーの存在下
で、重合系外で予備混合する。必要に応じ、得られた予備形成触媒組成物を熟成させ、そ
の後、重合するモノマーに加えてもよい。
【００１９】
有用な配位触媒系としては、ランタニド系の触媒系が挙げられる。これらの触媒系は、
失活させる前に、反応性鎖末端を有し、擬似リビングポリマーとも称されるシス−１，４
−ポリジエンを有利に生成させる。他の配位触媒系も適用し得るが、ランタニド系触媒が
特に有利であることが見出されているので、本発明の範囲を限定することなく、より詳し
く述べる。
【００２０】
本発明の実施は、いかなる特定のランタニド系触媒の選択によっても制限されるわけで
はない。一つ以上の実施形態において、使用する触媒系は、（ａ）ランタニド含有化合物
、（ｂ）アルキル化剤、および（ｃ）ハロゲン源を含む。別の実施形態において、ハロゲ
ン源の代わりに、非配位性アニオンまたは非配位性アニオン前駆体を含有する化合物を使
用することができる。これらの、または別の実施形態において、その他の有機金属化合物
、即ち、ルイス塩基、および／または触媒修飾剤を、前述の材料または成分に加えて用い
ることができる。例えば、一実施形態において、ニッケル含有化合物を、参照することに
より本明細書に組み込む米国特許第６，６９９，８１３号に開示されているような分子量
調整剤として使用することができる。
【００２１】
前述の通り、本発明で使用する触媒系は、ランタニド含有化合物を含有することができ
る。本発明において有用なランタニド含有化合物は、ランタン、ネオジム、セリウム、プ
ラセオジム、プロメチウム、サマリウム、ユーロピウム、ガドリニウム、テルビウム、ジ
スプロシウム、ホルミウム、エルビウム、ツリウム、イッテルビウム、ルテチウムおよび
ジジムのうちの少なくとも一つの原子を含む化合物である。一実施形態において、これら
の化合物は、ネオジム、ランタン、サマリウムまたはジジムを含むことができる。本明細
書で使用する「ジジム」という用語は、モナズ砂から得られる希土類元素の市販の混合物
を意味する。さらに、本発明において有用なランタニド含有化合物は、元素ランタニドの
形態とすることができる。
【００２２】
ランタニド含有化合物中のランタニド原子は、０、＋２、＋３および＋４酸化状態を含
む、様々な酸化状態をとることができるが、これらに限定されない。一実施形態において
、ランタニド原子が＋３酸化状態である三価のランタニド含有化合物を用いることができ
る。好適なランタニド含有化合物としては、ランタニドカルボン酸塩、ランタニド有機リ
ン酸塩、ランタニド有機ホスホン酸塩、ランタニド有機ホスフィン酸塩、ランタニドカル
バミン酸塩、ランタニドジチオカルバミン酸塩、ランタニドキサントゲン酸塩、ランタニ
ドβ−ジケトネート、ランタニドアルコキシドまたはランタニドアリールオキシド、ラン
タニドハロゲン化物、ランタニド擬似ハロゲン化物、ランタニドオキシハライドおよび有
機ランタニド化合物が挙げられるが、これらに限定されない。
【００２３】
一つ以上の実施形態において、ランタニド含有化合物は、芳香族炭化水素、脂肪族炭化
水素または脂環式炭化水素等の炭化水素溶媒に可溶である。しかしながら、炭化水素に不
溶なランタニド含有化合物もまた、それらが重合媒体に懸濁して、触媒活性種を形成でき
るので、本発明において有用となる場合がある。
【００２４】
説明を簡単にするため、有用なランタニド含有化合物のさらなる考察は、ネオジム化合
物に焦点を絞るが、当業者は、その他のランタニド金属に基づく同様の化合物を選択する
ことができるであろう。
【００２５】
好適なネオジムカルボン酸塩としては、ネオジム蟻酸塩、ネオジム酢酸塩、ネオジムア
クリル酸塩、ネオジムメタクリル酸塩、ネオジム吉草酸塩、ネオジムグルコン酸塩、ネオ
ジムクエン酸塩、ネオジムフマル酸塩、ネオジム乳酸塩、ネオジムマレイン酸塩、ネオジ
ムシュウ酸塩、ネオジム２−エチルヘキサノエート、ネオジムネオデカノエート（ネオジ
ムバーサテートとしても知られる）、ネオジムナフテン酸塩、ネオジムステアリン酸塩、
ネオジムオレイン酸塩、ネオジム安息香酸塩およびネオジムピコリン酸塩が挙げられるが
、これらに限定されない。
【００２６】
好適なネオジム有機リン酸塩としては、ネオジムジブチルリン酸塩、ネオジムジペンチ
ルリン酸塩、ネオジムジヘキシルリン酸塩、ネオジムジヘプチルリン酸塩、ネオジムジオ
クチルリン酸塩、ネオジムビス（１−メチルヘプチル）リン酸塩、ネオジムビス（２−エ
チルヘキシル）リン酸塩、ネオジムジデシルリン酸塩、ネオジムジドデシルリン酸塩、ネ
オジムジオクタデシルリン酸塩、ネオジムジオレイルリン酸塩、ネオジムジフェニルリン
酸塩、ネオジムビス（ｐ−ノニルフェニル）リン酸塩、ネオジムブチル（２−エチルヘキ
シル）リン酸塩、ネオジム（１−メチルヘプチル）（２−エチルヘキシル）リン酸塩およ
びネオジム（２−エチルヘキシル）（ｐ−ノニルフェニル）リン酸塩が挙げられるが、こ
れらに限定されない。
【００２７】
好適なネオジム有機ホスホン酸塩としては、ネオジムブチルホスホン酸塩、ネオジムペ
ンチルホスホン酸塩、ネオジムヘキシルホスホン酸塩、ネオジムヘプチルホスホン酸塩、
ネオジムオクチルホスホン酸塩、ネオジム（１−メチルヘプチル）ホスホン酸塩、ネオジ
ム（２−エチルヘキシル）ホスホン酸塩、ネオジムデシルホスホン酸塩、ネオジムドデシ
ルホスホン酸塩、ネオジムオクタデシルホスホン酸塩、ネオジムオレイルホスホン酸塩、
ネオジムフェニルホスホン酸塩、ネオジム（ｐ−ノニルフェニル）ホスホン酸塩、ネオジ
ムブチルブチルホスホン酸塩、ネオジムペンチルペンチルホスホン酸塩、ネオジムヘキシ
ルヘキシルホスホン酸塩、ネオジムヘプチルヘプチルホスホン酸塩、ネオジムオクチルオ
クチルホスホン酸塩、ネオジム（１−メチルヘプチル）（１−メチルヘプチル）ホスホン
酸塩、ネオジム（２−エチルヘキシル）（２−エチルヘキシル）ホスホン酸塩、ネオジム
デシルデシルホスホン酸塩、ネオジムドデシルドデシルホスホン酸塩、ネオジムオクタデ
シルオクタデシルホスホン酸塩、ネオジムオレイルオレイルホスホン酸塩、ネオジムフェ
ニルフェニルホスホン酸塩、ネオジム（ｐ−ノニルフェニル）（ｐ−ノニルフェニル）ホ
スホン酸塩、ネオジムブチル（２−エチルヘキシル）ホスホン酸塩、ネオジム（２−エチ
ルヘキシル）ブチルホスホン酸塩、ネオジム（１−メチルヘプチル）（２−エチルヘキシ
ル）ホスホン酸塩、ネオジム（２−エチルヘキシル）（１−メチルヘプチル）ホスホン酸
塩、ネオジム（２−エチルヘキシル）（ｐ−ノニルフェニル）ホスホン酸塩およびネオジ
ム（ｐ−ノニルフェニル）（２−エチルヘキシル）ホスホン酸塩が挙げられるが、これら
に限定されない。
【００２８】
好適なネオジム有機ホスフィン酸塩としては、ネオジムブチルホスフィン酸塩、ネオジ
ムペンチルホスフィン酸塩、ネオジムヘキシルホスフィン酸塩、ネオジムヘプチルホスフ
ィン酸塩、ネオジムオクチルホスフィン酸塩、ネオジム（１−メチルヘプチル）ホスフィ
ン酸塩、ネオジム（２−エチルヘキシル）ホスフィン酸塩、ネオジムデシルホスフィン酸
塩、ネオジムドデシルホスフィン酸塩、ネオジムオクタデシルホスフィン酸塩、ネオジム
オレイルホスフィン酸塩、ネオジムフェニルホスフィン酸塩、ネオジム（ｐ−ノニルフェ
ニル）ホスフィン酸塩、ネオジムジブチルホスフィン酸塩、ネジオムジペンチルホスフィ
ン酸塩、ネオジムジヘキシルホスフィン酸塩、ネオジムジヘプチルホスフィン酸塩、ネオ
ジムジオクチルホスフィン酸塩、ネオジムビス（１−メチルヘプチル）ホスフィン酸塩、
ネオジムビス（２−エチルヘキシル）ホスフィン酸塩、ネオジムジデシルホスフィン酸塩
、ネオジムジドデシルホスフィン酸塩、ネオジムジオクタデシルホスフィン酸塩、ネオジ
ムジオレイルホスフィン酸塩、ネオジムジフェニルホスフィン酸塩、ネオジムビス（ｐ−
ノニルフェニル）ホスフィン酸塩、ネオジムブチル（２−エチルヘキシル）ホスフィン酸
塩、ネオジム（１−メチルヘプチル）（２−エチルヘキシル）ホスフィン酸塩およびネオ
ジム（２−エチルヘキシル）（ｐ−ノニルフェニル）ホスフィン酸塩が挙げられるが、こ
れらに限定されない。
【００２９】
好適なネオジムカルバミン酸塩としては、ネオジムジメチルカルバミン酸塩、ネオジム
ジエチルカルバミン酸塩、ネオジムジイソプロピルカルバミン酸塩、ネオジムジブチルカ
ルバミン酸塩およびネオジムジベンジルカルバミン酸塩が挙げられるが、これらに限定さ
れない。
【００３０】
好適なネオジムジチオカルバミン酸塩としては、ネオジムジメチルジチオカルバミン酸
塩、ネオジムジエチルジチオカルバミン酸塩、ネオジムジイソプロピルジチオカルバミン
酸塩、ネオジムジブチルジチオカルバミン酸塩およびネオジムジベンジルジチオカルバミ
ン酸塩が挙げられるが、これらに限定されない。
【００３１】
好適なネオジムキサントゲン酸塩としては、ネオジムメチルキサントゲン酸塩、ネオジ
ムエチルキサントゲン酸塩、ネオジムイソプロピルキサントゲン酸塩、ネオジムブチルキ
サントゲン酸塩およびネオジムベンジルキサントゲン酸塩が挙げられるが、これらに限定
されない。
【００３２】
好適なネオジムβ−ジケトネートとしては、ネオジムアセチルアセトネート、ネオジム
トリフルオロアセチルアセトネート、ネオジムヘキサフルオロアセチルアセトネート、ネ
オジムベンゾイルアセトネートおよびネオジム２，２，６，６−テトラメチル−３，５−
ヘプタンジオネートが挙げられるが、これらに限定されない。
【００３３】
好適なネオジムアルコキシドまたはネオジムアリールオキシドとしては、ネオジムメト
キシド、ネオジムエトキシド、ネオジムイソプロポキシド、ネオジム２−エチルヘキソキ
シド、ネオジムフェノキシド、ネオジムノニルフェノキシドおよびネオジムナフトキシド
が挙げられるが、これらに限定されない。
【００３４】
好適なネオジムハロゲン化物としては、ネオジムフッ化物、ネオジム塩化物、ネオジム
臭化物およびネオジムヨウ化物が挙げられるが、これらに限定されない。好適なネオジム
擬似ハロゲン化物としては、ネオジムシアン化物、ネオジムシアン酸塩、ネオジムチオシ
アン酸塩、ネオジムアジドおよびネオジムフェロシアン酸塩が挙げられるが、これらに限
定されない。好適なネオジムオキシハライドとしては、ネオジムオキシフルオライド、ネ
オジムオキシクロライドおよびネオジムオキシブロマイドが挙げられるが、これらに限定
されない。不活性な有機溶媒中でこの種のネオジム化合物を可溶化するための助剤として
、テトラヒドロフラン（ＴＨＦ）等のルイス塩基を使用してもよい。ランタニドハロゲン
化物、ランタニドオキシハライドまたはハロゲン原子を含むその他のランタニド含有化合
物を使用するとき、かかるランタニド含有化合物は、前述の触媒系におけるハロゲン源の
全部または一部としても機能する。
【００３５】
本明細書で使用する「有機ランタニド化合物」という用語は、少なくとも一つのランタ
ニド−炭素結合を含む任意のランタニド含有化合物を指す。これらの化合物は、限定され
るものではないが、主にシクロペンタジエニル（Ｃｐ）配位子、置換シクロペンタジエニ
ル配位子、アリル配位子および置換アリル配位子を含むものである。好適な有機ランタニ
ド化合物としては、Ｃｐ３Ｌｎ、Ｃｐ２ＬｎＲ、Ｃｐ２ＬｎＣｌ、ＣｐＬｎＣｌ２、Ｃｐ
Ｌｎ（シクロオクタテトラエン）、(Ｃ５Ｍｅ５)２ＬｎＲ、ＬｎＲ３、Ｌｎ（アリル）３
およびＬｎ（アリル）２Ｃｌ[式中、Ｌｎはランタニド原子を表し、Ｒはヒドロカルビル
基を表す]が挙げられるが、これらに限定されない。一つ以上の実施形態において、本発
明において有用なヒドロカルビル基は、例えば、窒素原子、酸素原子、ホウ素原子、ケイ
素原子、硫黄原子およびリン原子等のヘテロ原子を含んでもよい。
【００３６】
前述の通り、本発明で使用する触媒系は、アルキル化剤を含むことができる。一つ以上
の実施形態において、ヒドロカルビル化剤とも呼ばれるアルキル化剤は、一つ以上のヒド
ロカルビル基を別の金属に転移できる有機金属化合物を含む。一般に、これらの剤は、１
族、２族および３族金属（ＩＡ族、ＩＩＡ族およびＩＩＩＡ族金属）等の陽性金属の有機
金属化合物を含む。本発明において有用なアルキル化剤としては、有機アルミニウム化合
物および有機マグネシウム化合物が挙げられるが、これらに限定されない。本明細書で使
用する「有機アルミニウム化合物」という用語は、少なくとも一つのアルミニウム−炭素
結合を含む任意のアルミニウム化合物を指す。一つ以上の実施形態において炭化水素に可
溶である有機アルミニウム化合物を使用することができる。本明細書で使用する「有機マ
グネシウム化合物」という用語は、少なくとも一つのマグネシウム−炭素結合を含む任意
のマグネシウム化合物を指す。一つ以上の実施形態において炭化水素に可溶である有機マ
グネシウム化合物を使用することができる。以下に詳述するように、好適なアルキル化剤
のうちの数種類は、ハロゲン化物の形態とすることができる。アルキル化剤がハロゲン原
子を含むとき、かかるアルキル化剤は、前述の触媒系におけるハロゲン源の全部または一
部としても機能する。
【００３７】
一つ以上の実施形態において、使用できる有機アルミニウム化合物としては、一般式：
ＡｌＲｎＸ３−ｎ［式中、各Ｒは、独立して、炭素原子を介してアルミニウム原子に結合
する一価の有機基とすることができ、各Ｘは、独立して、水素原子、ハロゲン原子、カル
ボキシレート基、アルコキシド基またはアリールオキシド基とすることができ、ｎは、１
〜３の整数とすることができる］で表される化合物が挙げられる。一つ以上の実施形態に
おいて、各Ｒは、独立して、アルキル基、シクロアルキル基、置換シクロアルキル基、ア
ルケニル基、シクロアルケニル基、置換シクロアルケニル基、アリール基、置換アリール
基、アラルキル基、アルカリール基、アリル基およびアルキニル基等のヒドロカルビル基
とすることができ、各基は１個から、またはかかる基を形成する炭素原子の適切な最少個
数から、約２０個の炭素原子を含む。かかるヒドロカルビル基は、限定されるものではな
いが、窒素原子、酸素原子、ホウ素原子、ケイ素原子、硫黄原子およびリン原子等のヘテ
ロ原子を含んでもよい。
【００３８】
一般式：ＡｌＲｎＸ３−ｎで表される有機アルミニウム化合物の種類としては、トリヒ
ドロカルビルアルミニウム化合物、ジヒドロカルビルアルミニウムヒドリド化合物、ヒド
ロカルビルアルミニウムジヒドリド化合物、ジヒドロカルビルアルミニウムカルボキシレ
ート化合物、ヒドロカルビルアルミニウムビス（カルボキシレート）化合物、ジヒドロカ
ルビルアルミニウムアルコキシド化合物、ヒドロカルビルアルミニウムジアルコキシド化
合物、ジヒドロカルビルアルミニウムハライド化合物、ヒドロカルビルアルミニウムジハ
ライド化合物、ジヒドロカルビルアルミニウムアリールオキシド化合物およびヒドロカル
ビルアルミニウムジアリールオキシド化合物が挙げられるが、これらに限定されない。一
実施形態において、かかるアルキル化剤は、トリヒドロカルビルアルミニウム化合物、ジ
ヒドロカルビルアルミニウムヒドリド化合物、および／またはヒドロカルビルアルミニウ
ムジヒドリド化合物を含むことができる。一実施形態において、かかるアルキル化剤が有
機アルミニウムヒドリド化合物を含むとき、参照することにより本明細書に組み込む米国
特許第７，００８，８９９号に開示されているように、ハロゲン化スズによって前述のハ
ロゲン源を提供することができる。
【００３９】
好適なトリヒドロカルビルアルミニウム化合物としては、トリメチルアルミニウム、ト
リエチルアルミニウム、トリイソブチルアルミニウム、トリ−ｎ−プロピルアルミニウム
、トリイソプロピルアルミニウム、トリ−ｎ−ブチルアルミニウム、トリ−ｔ−ブチルア
ルミニウム、トリ−ｎ−ペンチルアルミニウム、トリネオペンチルアルミニウム、トリ−
ｎ−ヘキシルアルミニウム、トリ−ｎ−オクチルアルミニウム、トリス（２−エチルヘキ
シル）アルミニウム、トリシクロヘキシルアルミニウム、トリス（１−メチルシクロペン
チル）アルミニウム、トリフェニルアルミニウム、トリ−ｐ−トリルアルミニウム、トリ
ス（２，６−ジメチルフェニル）アルミニウム、トリベンジルアルミニウム、ジエチルフ
ェニルアルミニウム、ジエチル−ｐ−トリルアルミニウム、ジエチルベンジルアルミニウ
ム、エチルジフェニルアルミニウム、エチルジ−ｐ−トリルアルミニウムおよびエチルジ
ベンジルアルミニウムが挙げられるが、これらに限定されない。
【００４０】
好適なジヒドロカルビルアルミニウムヒドリド化合物としては、ジエチルアルミニウム
ヒドリド、ジ−ｎ−プロピルアルミニウムヒドリド、ジイソプロピルアルミニウムヒドリ
ド、ジ−ｎ−ブチルアルミニウムヒドリド、ジイソブチルアルミニウムヒドリド、ジ−ｎ
−オクチルアルミニウムヒドリド、ジフェニルアルミニウムヒドリド、ジ−ｐ−トリルア
ルミニウムヒドリド、ジベンジルアルミニウムヒドリド、フェニルエチルアルミニウムヒ
ドリド、フェニル−ｎ−プロピルアルミニウムヒドリド、フェニルイソプロピルアルミニ
ウムヒドリド、フェニル−ｎ−ブチルアルミニウムヒドリド、フェニルイソブチルアルミ
ニウムヒドリド、フェニル−ｎ−オクチルアルミニウムヒドリド、ｐ−トリルエチルアル
ミニウムヒドリド、ｐ−トリル−ｎ−プロピルアルミニウムヒドリド、ｐ−トリルイソプ
ロピルアルミニウムヒドリド、ｐ−トリル−ｎ−ブチルアルミニウムヒドリド、ｐ−トリ
ルイソブチルアルミニウムヒドリド、ｐ−トリル−ｎ−オクチルアルミニウムヒドリド、
ベンジルエチルアルミニウムヒドリド、ベンジル−ｎ−プロピルアルミニウムヒドリド、
ベンジルイソプロピルアルミニウムヒドリド、ベンジル−ｎ−ブチルアルミニウムヒドリ
ド、ベンジルイソブチルアルミニウムヒドリドおよびベンジル−ｎ−オクチルアルミニウ
ムヒドリドが挙げられるが、これらに限定されない。
【００４１】
好適なヒドロカルビルアルミニウムジヒドリド化合物としては、エチルアルミニウムジ
ヒドリド、ｎ−プロピルアルミニウムジヒドリド、イソプロピルアルミニウムジヒドリド
、ｎ−ブチルアルミニウムジヒドリド、イソブチルアルミニウムジヒドリドおよびｎ−オ
クチルアルミニウムジヒドリドが挙げられるが、これらに限定されない。
【００４２】
好適なジヒドロカルビルアルミニウムハライド化合物としては、ジエチルアルミニウム
クロライド、ジ−ｎ−プロピルアルミニウムクロライド、ジイソプロピルアルミニウムク
ロライド、ジ−ｎ−ブチルアルミニウムクロライド、ジイソブチルアルミニウムクロライ
ド、ジ−ｎ−オクチルアルミニウムクロライド、ジフェニルアルミニウムクロライド、ジ
−ｐ−トリルアルミニウムクロライド、ジベンジルアルミニウムクロライド、フェニルエ
チルアルミニウムクロライド、フェニル−ｎ−プロピルアルミニウムクロライド、フェニ
ルイソプロピルアルミニウムクロライド、フェニル−ｎ−ブチルアルミニウムクロライド
、フェニルイソブチルアルミニウムクロライド、フェニル−ｎ−オクチルアルミニウムク
ロライド、ｐ−トリルエチルアルミニウムクロライド、ｐ−トリル−ｎ−プロピルアルミ
ニウムクロライド、ｐ−トリルイソプロピルアルミニウムクロライド、ｐ−トリル−ｎ−
ブチルアルミニウムクロライド、ｐ−トリルイソブチルアルミニウムクロライド、ｐ−ト
リル−ｎ−オクチルアルミニウムクロライド、ベンジルエチルアルミニウムクロライド、
ベンジル−ｎ−プロピルアルミニウムクロライド、ベンジルイソプロピルアルミニウムク
ロライド、ベンジル−ｎ−ブチルアルミニウムクロライド、ベンジルイソブチルアルミニ
ウムクロライドおよびベンジル−ｎ−オクチルアルミニウムクロライドが挙げられるが、
これらに限定されない。
【００４３】
好適なヒドロカルビルアルミニウムジハライド化合物としては、エチルアルミニウムジ
クロライド、ｎ−プロピルアルミニウムジクロライド、イソプロピルアルミニウムジクロ
ライド、ｎ−ブチルアルミニウムジクロライド、イソブチルアルミニウムジクロライドお
よびｎ−オクチルアルミニウムジクロライドが挙げられるが、これらに限定されない。
【００４４】
一般式：ＡｌＲｎＸ３−ｎで表されるアルキル化剤として有用な他の有機アルミニウム
化合物としては、ジメチルアルミニウムヘキサノエート、ジエチルアルミニウムオクトエ
ート、ジイソブチルアルミニウム２−エチルヘキサノエート、ジメチルアルミニウムネオ
デカノエート、ジエチルアルミニウムステアレート、ジイソブチルアルミニウムオレエー
ト、メチルアルミニウムビス（ヘキサノエート）、エチルアルミニウムビス（オクトエー
ト）、イソブチルアルミニウムビス（２−エチルヘキサノエート）、メチルアルミニウム
ビス（ネオデカノエート）、エチルアルミニウムビス（ステアレート）、イソブチルアル
ミニウムビス（オレエート）、ジメチルアルミニウムメトキシド、ジエチルアルミニウム
メトキシド、ジイソブチルアルミニウムメトキシド、ジメチルアルミニウムエトキシド、
ジエチルアルミニウムエトキシド、ジイソブチルアルミニウムエトキシド、ジメチルアル
ミニウムフェノキシド、ジエチルアルミニウムフェノキシド、ジイソブチルアルミニウム
フェノキシド、メチルアルミニウムジメトキシド、エチルアルミニウムジメトキシド、イ
ソブチルアルミニウムジメトキシド、メチルアルミニウムジエトキシド、エチルアルミニ
ウムジエトキシド、イソブチルアルミニウムジエトキシド、メチルアルミニウムジフェノ
キシド、エチルアルミニウムジフェノキシドおよびイソブチルアルミニウムジフェノキシ
ドが挙げられるが、これらに限定されない。
【００４５】
本発明におけるアルキル化剤としての使用に好適な他の種類の有機アルミニウム化合物
としては、アルミノキサン類が挙げられる。アルミノキサン類は、一般式：
【化３】
2014098153.tif 000005
で表すことのできるオリゴマー状の直鎖アルミノキサン類、および一般式：
【化４】
2014098153.tif 000006
で表すことのできるオリゴマー状の環式アルミノキサン類［式中、ｘは１〜約１００、ま
たは約１０〜約５０の整数とすることができ；ｙは２〜約１００、または約３〜約２０の
整数とすることができ；各Ｒは、独立して、炭素原子を介してアルミニウム原子に結合す
る一価の有機基とすることができる］を含むことができる。一実施形態において、各Ｒは
、限定されるものではないが、独立して、アルキル基、シクロアルキル基、置換シクロア
ルキル基、アルケニル基、シクロアルケニル基、置換シクロアルケニル基、アリール基、
置換アリール基、アラルキル基、アルカリール基、アリル基およびアルキニル基等のヒド
ロカルビル基とすることができ、各基は１個から、またはかかる基を形成する炭素原子の
適切な最少個数から、約２０個の炭素原子を含む。また、これらのヒドロカルビル基は、
限定されるものではないが、窒素原子、酸素原子、ホウ素原子、ケイ素原子、硫黄原子お
よびリン原子等のヘテロ原子を含んでもよい。本願で使用するアルミノキサンのモル数は
、オリゴマー状のアルミノキサン分子のモル数ではなくアルミニウム原子のモル数を指す
ことに注意すべきである。この慣行は、アルミノキサン類を利用する触媒系の技術分野に
おいて一般に採用されている。
【００４６】
アルミノキサン類は、トリヒドロカルビルアルミニウム化合物と水を反応させることに
よって調製できる。この反応は、例えば（１）トリヒドロカルビルアルミニウム化合物を
有機溶媒に溶解させ、その後、水と接触させる方法、（２）トリヒドロカルビルアルミニ
ウム化合物を、例えば金属塩中に含まれる結晶水、または無機化合物もしくは有機化合物
に吸着された水と反応させる方法、（３）トリヒドロカルビルアルミニウム化合物を、重
合させるモノマーまたはモノマー溶液の存在下で水と反応させる方法、等の既知の方法に
従って実施できる。
【００４７】
好適なアルミノキサン化合物としては、メチルアルミノキサン（「ＭＡＯ」）、変性メ
チルアルミノキサン（「ＭＭＡＯ」）、エチルアルミノキサン、ｎ−プロピルアルミノキ
サン、イソプロピルアルミノキサン、ブチルアルミノキサン、イソブチルアルミノキサン
、ｎ−ペンチルアルミノキサン、ネオペンチルアルミノキサン、ｎ−ヘキシルアルミノキ
サン、ｎ−オクチルアルミノキサン、２−エチルヘキシルアルミノキサン、シクロヘキシ
ルアルミノキサン、１−メチルシクロペンチルアルミノキサン、フェニルアルミノキサン
および２，６−ジメチルフェニルアルミノキサンが挙げられる。変性メチルアルミノキサ
ンは、メチルアルミノキサンの約２０〜８０％のメチル基を、当業者に既知の方法を用い
てＣ２からＣ１２のヒドロカルビル基、好ましくはイソブチル基で置換することにより形
成できる。
【００４８】
アルミノキサン類は、単独で、または他の有機アルミニウム化合物と組み合わせて使用
できる。一実施形態において、メチルアルミノキサンと、ジイソブチルアルミニウムハイ
ドライド等の少なくとも一種の他の有機アルミニウム化合物（例えば、ＡｌＲｎＸ３−ｎ
）とを組み合わせて使用することができる。参照によりその全体を本明細書に取り込む米
国特許出願公開第２００８／０１８２９５４号には、アルミノキサンと有機アルミニウム
化合物を組み合わせて使用することができる他の例が記載されている。
【００４９】
前述の通り、本発明において有用なアルキル化剤は、有機マグネシウム化合物を含むこ
とができる。一つ以上の実施形態において、使用可能な有機アルミニウム化合物としては
、一般式：ＭｇＲ２［式中、各Ｒは、独立して、炭素原子を介してマグネシウム原子に結
合している一価の有機基とすることができる］で表される化合物が挙げられる。一つ以上
の実施形態において、各Ｒは、限定されるものではないが、独立して、アルキル基、シク
ロアルキル基、置換シクロアルキル基、アルケニル基、シクロアルケニル基、置換シクロ
アルケニル基、アリール基、アリル基、置換アリール基、アラルキル基、アルカリール基
およびアルキニル基とすることができ、各基は１個から、またはかかる基を形成する炭素
原子の適切な最少個数から、約２０個の炭素原子を含む。また、これらのヒドロカルビル
基は、限定されるものではないが、窒素原子、酸素原子、ケイ素原子、硫黄原子およびリ
ン原子等のヘテロ原子を含んでもよい。
【００５０】
一般式：ＭｇＲ２で表される好適な有機マグネシウム化合物としては、ジエチルマグネ
シウム、ジ−ｎ−プロピルマグネシウム、ジイソプロピルマグネシウム、ジブチルマグネ
シウム、ジヘキシルマグネシウム、ジフェニルマグネシウムおよびジベンジルマグネシウ
ムが挙げられるが、これらに限定されない。
【００５１】
アルキル化剤として使用可能な他の種類の有機マグネシウム化合物としては、一般式：
ＲＭｇＸ［式中、Ｒは、炭素原子を介してマグネシウム原子に結合する一価の有機基とす
ることができ、Ｘは、水素原子、ハロゲン原子、カルボキシレート基、アルコキシド基ま
たはアリールオキシド基とすることができる］で表される化合物が挙げられる。アルキル
化剤がハロゲン原子を含む有機マグネシウム化合物であるとき、かかる有機マグネシウム
化合物は、アルキル化剤および、触媒系におけるハロゲン源の少なくとも一部の両方とし
て機能する。一つ以上の実施形態において、Ｒは、限定されるものではないが、アルキル
基、シクロアルキル基、置換シクロアルキル基、アルケニル基、シクロアルケニル基、置
換シクロアルケニル基、アリール基、アリル基、置換アリール基、アラルキル基、アルカ
リール基およびアルキニル基とすることができ、各基は１個から、またはかかる基を形成
する炭素原子の適切な最少個数から、約２０個の炭素原子を含む。また、これらのヒドロ
カルビル基は、限定されるものではないが、窒素原子、酸素原子、ホウ素原子、ケイ素原
子、硫黄原子およびリン原子等のヘテロ原子を含んでもよい。一実施態様において、Ｘは
カルボキシレート基、アルコキシド基またはアリールオキシド基とすることができ、ここ
で、各基は１〜約２０個の範囲の炭素原子を含む。
【００５２】
一般式：ＲＭｇＸで表される有機マグネシウム化合物の種類としては、ヒドロカルビル
マグネシウムヒドリド、ヒドロカルビルマグネシウムハライド、ヒドロカルビルマグネシ
ウムカルボキシレート、ヒドロカルビルマグネシウムアルコキシドおよびヒドロカルビル
マグネシウムアリールオキシドが挙げられるが、これらに限定されない。
【００５３】
一般式：ＲＭｇＸで表される好適な有機マグネシウム化合物としては、メチルマグネシ
ウムヒドリド、エチルマグネシウムヒドリド、ブチルマグネシウムヒドリド、ヘキシルマ
グネシウムヒドリド、フェニルマグネシウムヒドリド、ベンジルマグネシウムヒドリド、
メチルマグネシウムクロライド、エチルマグネシウムクロライド、ブチルマグネシウムク
ロライド、ヘキシルマグネシウムクロライド、フェニルマグネシウムクロライド、ベンジ
ルマグネシウムクロライド、メチルマグネシウムブロマイド、エチルマグネシウムブロマ
イド、ブチルマグネシウムブロマイド、ヘキシルマグネシウムブロマイド、フェニルマグ
ネシウムブロマイド、ベンジルマグネシウムブロマイド、メチルマグネシウムヘキサノエ
ート、エチルマグネシウムヘキサノエート、ブチルマグネシウムヘキサノエート、ヘキシ
ルマグネシウムヘキサノエート、フェニルマグネシウムヘキサノエート、ベンジルマグネ
シウムヘキサノエート、メチルマグネシウムエトキシド、エチルマグネシウムエトキシド
、ブチルマグネシウムエトキシド、ヘキシルマグネシウムエトキシド、フェニルマグネシ
ウムエトキシド、ベンジルマグネシウムエトキシド、メチルマグネシウムフェノキシド、
エチルマグネシウムフェノキシド、ブチルマグネシウムフェノキシド、ヘキシルマグネシ
ウムフェノキシド、フェニルマグネシウムフェノキシド、およびベンジルマグネシウムフ
ェノキシドが挙げられるが、これらに限定されない。
【００５４】
前述の通り、本発明で使用する触媒系は、ハロゲン源を含むことができる。本明細書で
使用する「ハロゲン源」という用語は、少なくとも一つのハロゲン原子を含む任意の物質
を指す。一つ以上の実施形態において、前述のランタニド含有化合物および／または前述
のアルキル化剤が少なくとも一つのハロゲン原子を含有するとき、そのどちらか一方また
はその両方によって、ハロゲン源の少なくとも一部を提供することができる。言い換えれ
ば、ランタニド含有化合物は、ランタニド含有化合物と、ハロゲン源の少なくとも一部の
、両方として機能する。同様に、アルキル化剤は、アルキル化剤と、ハロゲン源の少なく
とも一部の、両方として機能する。
【００５５】
他の実施形態において、ハロゲン源の少なくとも一部は、別個の異なるハロゲン含有化
合物の形態で触媒系中に存在させることができる。ハロゲン源として、一つ以上のハロゲ
ン原子を含有する様々な化合物またはその混合物を使用することができる。ハロゲン原子
の例としては、フッ素、塩素、臭素およびヨウ素が挙げられるが、これらに限定されない
。二種以上のハロゲン原子の組合せもまた利用可能である。炭化水素溶媒に可溶であるハ
ロゲン含有化合物は、本発明での使用に適している。しかしながら、炭化水素に不溶なハ
ロゲン含有化合物は重合系に懸濁して触媒活性種を形成できるので、これもまた有用であ
る。
【００５６】
使用可能なハロゲン含有化合物の有用な種類としては、元素状態のハロゲン、混合ハロ
ゲン、ハロゲン化水素、有機ハロゲン化物、無機ハロゲン化物、金属ハロゲン化物および
有機金属ハロゲン化物が挙げられるが、これらに限定されない。
【００５７】
本発明での使用に好適な元素状態のハロゲンとしては、フッ素、塩素、臭素およびヨウ
素が挙げられるが、これらに限定されない。好適な混合ハロゲンのいくつかの種類例とし
ては、ヨウ素一塩化物、ヨウ素一臭化物、ヨウ素三塩化物およびヨウ素五フッ化物が挙げ
られる。
【００５８】
ハロゲン化水素としては、フッ化水素、塩化水素、臭化水素およびヨウ化水素が挙げら
れるが、これらに限定されない。
【００５９】
有機ハロゲン化物としては、ｔ−ブチルクロライド、ｔ−ブチルブロマイド、アリルク
ロライド、アリルブロマイド、ベンジルクロライド、ベンジルブロマイド、クロロ−ジ−
フェニルメタン、ブロモ−ジ−フェニルメタン、トリフェニルメチルクロライド、トリフ
ェニルメチルブロマイド、ベンジリデンクロライド、ベンジリデンブロマイド、メチルト
リクロロシラン、フェニルトリクロロシラン、ジメチルジクロロシラン、ジフェニルジク
ロロシラン、トリメチルクロロシラン、ベンゾイルクロライド、ベンゾイルブロマイド、
プロピオニルクロライド、プロピオニルブロマイド、メチルクロロフォルメートおよびメ
チルブロモフォルメートが挙げられるが、これらに限定されない。
【００６０】
無機ハロゲン化物としては、三塩化リン、三臭化リン、五塩化リン、オキシ塩化リン、
オキシ臭化リン、三フッ化ホウ素、三塩化ホウ素、三臭化ホウ素、四フッ化ケイ素、四塩
化ケイ素、四臭化ケイ素、四ヨウ化ケイ素、三塩化ヒ素、三臭化ヒ素、三ヨウ化ヒ素、四
塩化セレン、四臭化セレン、四塩化テルル、四臭化テルルおよび四ヨウ化テルルが挙げら
れるが、これらに限定されない。
【００６１】
金属ハロゲン化物としては、四塩化スズ、四臭化スズ、三塩化アルミニウム、三臭化ア
ルミニウム、三塩化アンチモン、五塩化アンチモン、三臭化アンチモン、三ヨウ化アルミ
ニウム、三フッ化アルミニウム、三塩化ガリウム、三臭化ガリウム、三ヨウ化ガリウム、
三フッ化ガリウム、三塩化インジウム、三臭化インジウム、三ヨウ化インジウム、三フッ
化インジウム、四塩化チタン、四臭化チタン、四ヨウ化チタン、二塩化亜鉛、二臭化亜鉛
、二ヨウ化亜鉛および二フッ化亜鉛が挙げられるが、これらに限定されない。
【００６２】
有機金属ハロゲン化物としては、ジメチルアルミニウムクロライド、ジエチルアルミニ
ウムクロライド、ジメチルアルミニウムブロマイド、ジエチルアルミニウムブロマイド、
ジメチルアルミニウムフルオライド、ジエチルアルミニウムフルオライド、メチルアルミ
ニウムジクロライド、エチルアルミニウムジクロライド、メチルアルミニウムジブロマイ
ド、エチルアルミニウムジブロマイド、メチルアルミニウムジフルオライド、エチルアル
ミニウムジフルオライド、メチルアルミニウムセスキクロライド、エチルアルミニウムセ
スキクロライド、イソブチルアルミニウムセスキクロライド、メチルマグネシウムクロラ
イド、メチルマグネシウムブロマイド、メチルマグネシウムアイオダイド、エチルマグネ
シウムクロライド、エチルマグネシウムブロマイド、ブチルマグネシウムクロライド、ブ
チルマグネシウムブロマイド、フェニルマグネシウムクロライド、フェニルマグネシウム
ブロマイド、ベンジルマグネシウムクロライド、トリメチルスズクロライド、トリメチル
スズブロマイド、トリエチルスズクロライド、トリエチルスズブロマイド、ジ−ｔ−ブチ
ルスズジクロライド、ジ−ｔ−ブチルスズジブロマイド、ジブチルスズジクロライド、ジ
ブチルスズジブロマイド、トリブチルスズクロライドおよびトリブチルスズブロマイドが
挙げられるが、これらに限定されない。
【００６３】
一つ以上の実施形態において、前述の触媒系は、非配位性アニオンまたは非配位性アニ
オン前駆体を含有する化合物を含むことができる。一つ以上の実施形態において、前述の
ハロゲン源の代わりに、非配位性アニオンまたは非配位性アニオン前駆体を含有する化合
物を使用することができる。非配位性アニオンは、立体障害のために例えば触媒系の活性
中心と配位結合を形成しない、立体的にかさ高いアニオンである。本発明において有用な
非配位性アニオンとして、テトラアリールボレートアニオンおよびフッ化テトラアリール
ボレートアニオンが挙げられるが、これらに限定されない。また、非配位性アニオンを含
む化合物は、カルボニウムカチオン、アンモニウムカチオンまたはホスホニウムカチオン
等の対カチオンも含むことができる。典型的な対カチオンとしては、トリアリールカルボ
ニウムカチオンおよびＮ，Ｎ−ジアルキルアニリニウムカチオンが挙げられるが、これら
に限定されない。非配位性アニオンおよび対カチオンを含む化合物の例としては、トリフ
ェニルカルボニウムテトラキス（ペンタフルオロフェニル）ボレート、Ｎ，Ｎ−ジメチル
アニリニウムテトラキス（ペンタフルオロフェニル）ボレート、トリフェニルカルボニウ
ムテトラキス［３，５−ビス（トリフルオロメチル）フェニル］ボレートおよびＮ，Ｎ−
ジメチルアニリニウムテトラキス［３，５−ビス（トリフルオロメチル）フェニル］ボレ
ートが挙げられるが、これらに限定されない。
【００６４】
非配位性アニオン前駆体もまた、この実施形態において使用できる。非配位性アニオン
前駆体は、反応条件下で非配位性アニオンを形成することができる化合物である。有用な
非配位性アニオン前駆体として、トリアリールボロン化合物ＢＲ３［式中、Ｒは、ペンタ
フルオロフェニル基または３，５−ビス（トリフルオロメチル）フェニル基等の強電子求
引性アリール基である］が挙げられるが、これらに限定されない。
【００６５】
本発明で使用するランタニド系触媒組成物は、前述の触媒成分を組み合わせて、または
混合して形成することができる。一つ以上の活性触媒種がランタニド系触媒成分の組合せ
によりもたらされると考えられているが、様々な触媒の成分または構成要素の間の相互作
用または反応の程度は、正確には知られていない。従って、「触媒組成物」という用語は
、成分の単一混合物、物理的または化学的な引力により生じる様々な成分の錯体、成分の
化学反応生成物またはこれらの組合せを包含するために使用する。
【００６６】
前述のランタニド系触媒組成物は、広範な触媒濃度および触媒成分比率にわたり、共役
ジエンを重合させてシス−１，４−ポリジエンにするための高い触媒活性を有し得る。い
くつかの因子が、触媒成分のいずれか一つの最適濃度に影響を及ぼし得る。例えば、触媒
成分は相互作用によって活性種を形成し得るので、いずれか一つの触媒成分の最適濃度は
、その他の触媒成分の濃度に依存し得る。
【００６７】
一つ以上の実施形態において、ランタニド含有化合物に対するアルキル化剤のモル比（
アルキル化剤／Ｌｎ）は、約１：１から約１，０００：１、他の実施形態においては約２
：１から約５００：１、他の実施形態においては約５：１から約２００：１まで変えるこ
とができる。
【００６８】
アルミノキサンと、少なくとも一つの他の有機アルミニウム試薬との両方をアルキル化
剤として使用する実施形態において、ランタニド含有化合物に対するアルミノキサンのモ
ル比（アルミノキサン／Ｌｎ）は、５：１から約１０００：１、他の実施形態においては
約１０：１から約７００：１、他の実施形態においては約２０：１から約５００：１まで
変えることができ；また、ランタニド含有化合物に対する少なくとも一つの他の有機アル
ミニウム化合物のモル比は、約１：１から約２００：１、他の実施形態においては約２：
１から約１５０：１、他の実施形態においては約５：１から約１００：１まで変えること
ができる。
【００６９】
ランタニド含有化合物に対するハロゲン含有化合物のモル比は、ランタニド含有化合物
中のランタニド原子のモル数に対する、ハロゲン源中のハロゲン原子のモル数の比（ハロ
ゲン／Ｌｎ）の観点から見ると最も上手く説明される。一つ以上の実施形態において、ハ
ロゲン／Ｌｎモル比は、約０．５：１から約２０：１、他の実施形態においては約１：１
から約１０：１、他の実施形態においては約２：１から約６：１まで変えることができる
。
【００７０】
さらに別の実施形態において、ランタニド含有化合物に対する非配位性アニオンまたは
非配位性アニオン前駆体のモル比（Ａｎ／Ｌｎ）は、約０．５：１から約２０：１、他の
実施形態においては約０．７５：１から約１０：１、他の実施形態においては約１：１か
ら約６：１としてもよい。
【００７１】
ランタニド系触媒組成物は、様々な方法で形成できる。
【００７２】
一実施形態において、ランタニド系触媒組成物は、モノマーおよび溶媒を含む溶液に、
またはバルクモノマーに、触媒成分を逐次的にまたは同時に追加することによってインサ
イチューで形成してもよい。一実施形態において、最初にアルキル化剤を加え、次にラン
タニド含有化合物を加え、その後、ハロゲン源または非配位性アニオン若しくは非配位性
アニオン前駆体を含有する化合物を加えることができる。
【００７３】
他の実施形態において、ランタニド系触媒組成物を予備形成してもよい。即ち、触媒成
分を、モノマーの不存在下または少量の少なくとも一種の共役ジエンモノマーの存在下で
、約−２０℃〜約８０℃の適当な温度とし、重合系外で予備混合する。触媒の予備形成に
使用できる共役ジエンモノマーの量は、ランタニド含有化合物１モルあたり約１〜約５０
０モル、他の実施形態においては約５〜約２５０モル、他の実施形態においては約１０〜
約１００モルの範囲とすることができる。必要に応じ、得られた触媒組成物を、重合させ
るモノマーに追加する前に熟成させてもよい。
【００７４】
さらに別の実施形態において、ランタニド系触媒組成物を、二段階の手順を使用して形
成してもよい。第一の段階は、モノマーの不存在下または少量の少なくとも一つの共役ジ
エンモノマーの存在下で、約−２０℃〜約８０℃の適当な温度で、アルキル化剤とランタ
ニド含有化合物を混合することを含み得る。第一の段階で使用するモノマーの量は、前述
した触媒の予備形成と同様としてもよい。第二の段階では、第一の段階で形成した混合物
と、ハロゲン源、非配位性アニオンまたは非配位性アニオン前駆体とを、重合させるモノ
マーに、逐次的にまたは同時に投入することができる。
【００７５】
一つ以上の実施形態においては、触媒の重合系への送達を促進するために、触媒を溶解
または懸濁させるキャリアとして溶媒を使用してもよい。他の実施形態において、モノマ
ーをキャリアとして使用することができる。さらに他の実施形態において、触媒を、何れ
の溶媒を使用せず、そのままの状態で使用することができる。
【００７６】
一つ以上の実施形態において、好適な溶媒としては、触媒の存在下でのモノマーの重合
中に、重合を受けず、または成長しているポリマー鎖に組み込まれない有機化合物が挙げ
られる。一つ以上の実施形態において、これらの有機種は、常温および常圧において液体
である。一つ以上の実施形態において、これらの有機溶媒は、触媒に対して不活性である
。典型的な有機溶媒としては、芳香族炭化水素、脂肪族炭化水素および脂環式炭化水素等
の、沸点の低いまたは比較的低い炭化水素が挙げられる。芳香族炭化水素の非限定的な例
としては、ベンゼン、トルエン、キシレン、エチルベンゼン、ジエチルベンゼンおよびメ
シチレンが挙げられる。脂肪族炭化水素の非限定的な例としては、ｎ−ペンタン、ｎ−ヘ
キサン、ｎ−ヘプタン、ｎ−オクタン、ｎ−ノナン、ｎ−デカン、イソペンタン、イソヘ
キサン類、イソペンタン類、イソオクタン類、２，２−ジメチルブタン、石油エーテル、
ケロシンおよび石油スピリットが挙げられる。また、脂環式炭化水素の非限定的な例とし
ては、シクロペンタン、シクロヘキサン、メチルシクロペンタンおよびメチルシクロヘキ
サンが挙げられる。また、上記炭化水素の混合物を使用してもよい。当該分野において周
知であるように、環境上の理由から、好ましくは脂肪族炭化水素および脂環式炭化水素を
使用してもよい。低沸点炭化水素溶媒は、通常、重合が終了し次第、ポリマーから分離す
る。
【００７７】
有機溶媒の他の例としては、油展ポリマーに通常使用する炭化水素油等の、高分子量の
高沸点炭化水素が挙げられる。これらの油の例としては、パラフィン油、芳香油、ナフテ
ン油、ヒマシ油以外の植物油、並びにＭＥＳ、ＴＤＡＥ、ＳＲＡＥおよび重質ナフテン油
等の低ＰＣＡ油が挙げられる。これらの炭化水素は不揮発性なので、通常、分離を必要と
せず、ポリマー中に組み込まれたままである。
【００７８】
本発明による反応性ポリマーの製造は、共役ジエンモノマーを、触媒的に効果的な量の
配位触媒の存在下で重合させることにより達成することができる。触媒、共役ジエンモノ
マー、および使用する場合には任意の溶媒の導入により、反応性ポリマーを形成する重合
混合物を形成する。使用する触媒の量は、使用する触媒の種類、成分の純度、重合温度、
所望の重合速度および転化率、所望の分子量、並びにその他の多くの因子等、様々な因子
の相互作用に依存し得る。従って、「触媒的に効果的な量の触媒を使用し得る」と述べる
以外には、触媒の具体的な量を明確に示すことができない。
【００７９】
一つ以上の実施形態において、使用する配位金属化合物（例えば、ランタニド含有化合
物）の量は、モノマー１００ｇに対して約０．００１〜約２ミリモル、他の実施形態にお
いては約０．００５〜約１ミリモル、他の実施形態においては約０．０１〜約０．２ミリ
モルまで変えることができる。
【００８０】
一つ以上の実施形態において、相当な量の溶媒を含む重合系で重合を行ってもよい。一
実施形態において、重合するモノマーと生成したポリマーとの両方が溶媒に可溶な、溶液
重合系を使用してもよい。他の実施形態においては、生成するポリマーが不溶である溶媒
を選択し、沈殿重合系を使用してもよい。どちらの場合も、触媒の調製に使用する溶媒の
量に加えて、通常、ある量の溶媒を重合系に追加してもよい。追加の溶媒は、触媒の調製
に使用する溶媒と同一でも異なっていてもよい。典型的な溶媒は、前述の通りである。一
つ以上の実施形態において、重合混合物の溶媒含有量は、重合混合物の総重量に対して、
２０重量％より多くてもよく、他の実施形態においては５０重量％より多くてもよく、さ
らに他の実施形態においては８０重量％より多くてもよい。
【００８１】
他の実施形態において、使用する重合系は、一般に、実質的に溶媒を含まないまたは必
要最低限量の溶媒を含むバルク重合系を検討してもよい。当業者は、バルク重合プロセス
（即ち、モノマーが溶媒として働くプロセス）の利点を理解するであろうから、かかる重
合系は、バルク重合を実施することにより求められる利点に悪影響を及ぼすであろう溶媒
の量よりも少ない溶媒を含む。一つ以上の実施形態において、重合混合物の溶媒含有量は
、重合混合物の総重量に対して、約２０重量％未満であってもよく、他の実施形態におい
ては約１０重量％未満であってもよく、さらに他の実施形態においては約５重量％未満で
あってもよい。他の実施形態において、重合混合物は、使用する原材料に伴う溶媒以外に
溶媒を含まない。さらに他の実施形態において、重合混合物は、溶媒を実質的に含まず、
このことは、さもなければ重合プロセスに相当の影響を及ぼすであろう量の溶媒が不存在
であることを指す。溶媒を実質的に含まない重合系は、溶媒が実質的に全くないとみなす
ことができる。特定の実施形態において、重合混合物は、溶媒を含まない。
【００８２】
当該分野において周知の任意の従来型の重合容器中で重合を実施してもよい。一つ以上
の実施形態において、従来型の撹拌槽リアクター中で溶液重合を実施できる。他の実施形
態において、特にモノマー転化率が約６０％未満の場合には、従来型の撹拌槽リアクター
中でバルク重合を実施できる。さらに他の実施形態において、特にバルク重合プロセスで
のモノマー転化率が、通常高粘性セメントを生じる約６０％よりも高いような場合には、
重合下の粘性セメントがピストンによりまたは大体がピストンにより動かされる細長い形
状のリアクター中でバルク重合を実施してもよい。例えば、自己洗浄式の一軸スクリュー
または二軸スクリュー撹拌機に沿ってセメントを押し出す押出機は、この目的に適してい
る。有用なバルク重合プロセスの例は、参照して本明細書に組み込む米国特許出願第７，
３５１，７７６号に開示されている。
【００８３】
一つ以上の実施形態において、重合に使用する成分は全て、単一の容器（例えば、従来
型の撹拌槽リアクター）中で混合することができ、および、重合プロセスの全ての工程を
、この容器中で実施することができる。他の実施形態においては、成分のうちの二つ以上
を一つの容器中で予備混合して、その後、モノマー（または少なくともその主要部）の重
合を行う別の容器に移し替えることができる。
【００８４】
重合は、バッチプロセス、連続プロセスまたは半連続プロセスで実施することができる
。半連続プロセスにおいては、必要に応じてモノマーを断続的に投入し、既に重合したモ
ノマーと入れ替える。一つ以上の実施形態においては、重合混合物の温度を約−１０℃〜
約２００℃、他の実施形態においては約０℃〜約１５０℃、他の実施形態においては約２
０℃〜約１００℃の範囲内に維持することで、重合が進む条件を制御してもよい。一つ以
上の実施形態において、重合熱は、熱的に制御されたリアクターのジャケットによる外部
冷却、リアクターに接続された還流冷却器を用いたモノマーの蒸発および凝縮による内部
冷却、またはこれら二つの方法の組み合わせによって除去し得る。また、圧力を約０．１
気圧〜約５０気圧、他の実施形態においては約０．５気圧〜約２０気圧、他の実施形態に
おいては約１気圧〜約１０気圧として重合を行うことで、重合条件を制御してもよい。一
つ以上の実施形態において、重合を行う圧力としては、モノマーの大部分を確実に液相に
する圧力が挙げられる。これらの、または他の実施形態において、嫌気性条件下で重合混
合物を保持してもよい。
【００８５】
得られたポリマー鎖の一部または全部は、重合混合物を失活させる前は、反応性鎖末端
を有することがある。上述の通り、配位触媒で調製する反応性ポリマーは、擬似リビング
ポリマーと称されることがある。一つ以上の実施形態において、反応性ポリマーを含む重
合混合物は、活性重合混合物と称されることがある。反応性末端を有するポリマー鎖の割
合は、触媒の種類、モノマーの種類、成分の純度、重合温度、モノマー転化率、およびそ
の他の多くの因子等、様々な因子の相互作用に依存する。一つ以上の実施形態においては
、ポリマー鎖の少なくとも約２０％が反応性末端を有し、他の実施形態においてはポリマ
ー鎖の少なくとも約５０％が反応性末端を有し、さらに他の実施形態においてはポリマー
鎖の少なくとも約８０％が反応性末端を有する。何れにしても、反応性ポリマーは、保護
されたアミノ基を含有するニトリル化合物と反応して、本発明の官能化ポリマーを形成す
ることができる。
【００８６】
一つ以上の実施形態において、保護されたアミノ基を含有するニトリル化合物としては
、一つ以上の保護されたアミノ基および一つ以上のシアノ基を含有する化合物が挙げられ
る。本明細書のため、および説明を簡単にするため、保護されたアミノ基を含有するニト
リル化合物を、単にニトリル化合物を称することがある。
【００８７】
一つ以上の実施形態において、ニトリル基とも称されることのあるシアノ基は、式：−
Ｃ≡Ｎで定義することができる。
【００８８】
一つ以上の実施形態において、保護されたアミノ基としては、親アミノ基（即ち、−Ｎ
Ｈ２）の二つの水素原子が、ヒドロカルビル基またはシリル基等の他の置換基で置換され
ることにより形成させた又は得られるアミノ基が挙げられる。保護されたアミノ基がシリ
ル基およびヒドロカルビル基を含む場合、かかる基はモノシリル化アミノ基と称されるこ
とがある。保護されたアミノ基が二つのシリル基を含む場合、かかる基はジシリル化アミ
ノ基と称されることがある。保護されたアミノ基が二つのヒドロカルビル基を含む場合、
かかる基はジヒドロカルビルアミノ基と称されることがある。
【００８９】
保護されたアミノ基の典型的な種類としては、ビス（トリヒドロカルビルシリル）アミ
ノ基、ビス（ジヒドロカルビルヒドロシリル）アミノ基、１−アザ−ジシラ−１−シクロ
ヒドロカルビル基、（トリヒドロカルビルシリル）（ヒドロカルビル）アミノ基、（ジヒ
ドロカルビルヒドロシリル）（ヒドロカルビル）アミノ基、１−アザ−２−シラ−１−シ
クロヒドロカルビル基、ジヒドロカルビルアミノ基および１−アザ−１−シクロヒドロカ
ルビル基が挙げられるが、これらに限定されない。
【００９０】
ビス（トリヒドロカルビルシリル）アミノ基の具体例としては、ビス（トリメチルシリ
ル）アミノ基、ビス（トリエチルシリル）アミノ基、ビス（トリイソプロピルシリル）ア
ミノ基、ビス（トリ−ｎ−プロピルシリル）アミノ基、ビス（トリイソブチルシリル）ア
ミノ基、ビス（トリ−ｔ−ブチルシリル）アミノ基およびビス（トリフェニルシリル）ア
ミノ基が挙げられるが、これらに限定されない。
【００９１】
ビス（ジヒドロカルビルヒドロシリル）アミノ基の具体例としては、ビス（ジメチルヒ
ドロシリル）アミノ基、ビス（ジエチルヒドロシリル）アミノ基、ビス（ジイソプロピル
ヒドロシリル）アミノ基、ビス（ジ−ｎ−プロピルヒドロシリル）アミノ基、ビス（ジイ
ソブチルヒドロシリル）アミノ基、ビス（ジ−ｔ−ブチルヒドロシリル）アミノ基および
ビス（ジフェニルヒドロシリル）アミノ基が挙げられるが、これらに限定されない。
【００９２】
１−アザ−ジシラ−１−シクロヒドロカルビル基の具体例としては、２，２，５，５−
テトラメチル−１−アザ−２，５−ジシラ−１−シクロペンチル基、２，２，５，５−テ
トラエチル−１−アザ−２，５−ジシラ−１−シクロペンチル基、２，２，５，５−テト
ラフェニル−１−アザ−２，５−ジシラ−１−シクロペンチル基、２，２，６，６−テト
ラメチル−１−アザ−２，６−ジシラ−１−シクロヘキシル基、２，２，６，６−テトラ
エチル−１−アザ−２，６−ジシラ−１−シクロヘキシル基および２，２，６，６−テト
ラフェニル−１−アザ−２，６−ジシラ−１−シクロヘキシル基が挙げられるが、これら
に限定されない。
【００９３】
（トリヒドロカルビルシリル）（ヒドロカルビル）アミノ基の具体例としては、（トリ
メチルシリル）（メチル）アミノ基、（トリエチルシリル）（メチル）アミノ基、（トリ
フェニルシリル）（メチル）アミノ基、（トリメチルシリル）（エチル）アミノ基、（ト
リエチルシリル）（フェニル）アミノ基および（トリイソプロピルシリル）（メチル）ア
ミノ基が挙げられるが、これらに限定されない。
【００９４】
（ジヒドロカルビルヒドロシリル）（ヒドロカルビル）アミノ基の具体例としては、（
ジメチルヒドロシリル）（メチル）アミノ基、（ジエチルヒドロシリル）（メチル）アミ
ノ基、（ジイソプロピルヒドロシリル）（メチル）アミノ基、（ジ−ｎ−プロピルヒドロ
シリル）（エチル）アミノ基、（ジイソブチルヒドロシリル）（フェニル）アミノ基、（
ジ−ｔ−ブチルヒドロシリル）（フェニル）アミノ基および（ジフェニルヒドロシリル）
（フェニル）アミノ基が挙げられるが、これらに限定されない。
【００９５】
１−アザ−２−シラ−１−シクロヒドロカルビル基の具体例としては、２，２−ジメチ
ル−１−アザ−２−シラ−１−シクロペンチル基、２，２−ジエチル−１−アザ−２−シ
ラ−１−シクロペンチル基、２，２−ジフェニル−１−アザ−２−シラ−１−シクロペン
チル基、２，２−ジイソプロピル−１−アザ−２−シラ−１−シクロヘキシル基、２，２
−ジブチル−１−アザ−２−シラ−１−シクロヘキシル基および２，２−ジフェニル−１
−アザ−２−シラ−１−シクロヘキシル基が挙げられるが、これらに限定されない。
【００９６】
ジヒドロカルビルアミノ基の具体例としては、ジメチルアミノ基、ジエチルアミノ基、
ジ−ｎ−プロピルアミノ基、ジイソプロピルアミノ基、ジ−ｎ−ブチルアミノ基、ジイソ
ブチルアミノ基、ジシクロヘキシルアミノ基、ジフェニルアミノ基、ジベンジルアミノ基
、（メチル）（シクロヘキシル）アミノ基、（エチル）（シクロヘキシル）アミノ基、（
メチル）（フェニル）アミノ基、（エチル）（フェニル）アミノ基、（メチル）（ベンジ
ル）アミノ基および（エチル）（ベンジル）アミノ基が挙げられるが、これらに限定され
ない。
【００９７】
１−アザ−１−シクロヒドロカルビル基の具体例としては、アジリジノ基、アゼチジノ
基、ピロリジノ基、ピペリジノ基、ホモピペリジノ基、モルホリノ基、Ｎ−メチルピペラ
ジノ基およびＮ−メチルホモピペラジノ基が挙げられるが、これらに限定されない。
【００９８】
一つ以上の実施形態において、保護されたアミノ基を含有するニトリル化合物は、式Ｉ
：
【化５】
2014098153.tif 000007
［式中、Ｒ１は二価の有機基であり、Ｒ２およびＲ３はそれぞれ独立して一価の有機基若
しくは加水分解性の基であるか、Ｒ２およびＲ３は結合して二価の有機基を形成する］で
定義され得る。一つ以上の実施形態において、Ｒ２およびＲ３が結合して形成する二価の
有機基は、一つ以上の加水分解性の基を含み得る。Ｒ２およびＲ３が結合して二価の有機
基を形成する一つ以上の実施形態において、保護されたアミノ基を含有するニトリル化合
物は、式ＩＩ：
【化６】
2014098153.tif 000008
［式中、Ｒ１およびＲ５はそれぞれ独立して二価の有機基であり、Ｒ４およびＲ６は、そ
れぞれ独立して結合または加水分解性の基である］で表され得る。
【００９９】
一つ以上の実施形態において、一価の有機基としては、限定されるものではないが、ア
ルキル基、シクロアルキル基、アルケニル基、シクロアルケニル基、アリール基、アリル
基、アラルキル基、アルカリール基またはアルキニル基が挙げられる。置換ヒドロカルビ
ル基は、一つ以上の水素原子がアルキル基等の置換基で置換されたヒドロカルビル基を含
む。一つ以上の実施形態において、これらの基は、１個から、またはかかる基を形成する
炭素原子の適切な最少個数から、約２０個の炭素原子を含み得る。また、これらの基は、
限定されるものではないが、窒素原子、ホウ素原子、酸素原子、ケイ素原子、硫黄原子、
スズ原子およびリン原子等のヘテロ原子も含んでもよい。
【０１００】
一つ以上の実施形態において、加水分解性の基は、非水環境または水を含まない若しく
は実質的に含まない環境で比較的安定であり、従って窒素原子と化学的に結合したままで
ある基または置換基を含む。しかしながら、水、水分または水若しくは水分を含有する物
質に一旦晒すと、加水分解性の基または置換基が加水分解し、それによって窒素原子から
開裂する。結果として、加水分解性の基は水素原子で置換される。
【０１０１】
典型的な加水分解性の基としては、トリヒドロカルビルシリル基およびジヒドロカルビ
ルヒドロシリル基が挙げられる。トリヒドロカルビルシリル基の具体例としては、トリメ
チルシリル基、トリエチルシリル基、トリ−ｎ−プロピルシリル基、トリイソプロピルシ
リル基、トリ−ｎ−ブチルシリル基、トリイソブチルシリル基、トリ−ｔ−ブチルシリル
基、トリフェニルシリル基およびｔ−ブチルジメチルシリル基が挙げられる。ジヒドロカ
ルビルヒドロシリル基の具体例としては、ジメチルヒドロシリル基、ジエチルヒドロシリ
ル基、ジ−ｎ−プロピルヒドロシリル基、ジイソプロピルヒドロシリル基、ジ−ｎ−ブチ
ルヒドロシリル基、ジイソブチルヒドロシリル基、ジ−ｔ−ブチルヒドロシリル基および
ジフェニルヒドロシリル基が挙げられる。また、保護されたアミノ基からシリル基を除去
するために、触媒も使用してよい。好適な触媒としては、テトラブチルアンモニウムフル
オリド、塩酸等の強酸および四塩化チタン等のルイス酸が挙げられる。
【０１０２】
一つ以上の実施形態において、二価の有機基としては、限定されるものではないが、ア
ルキレン基、シクロアルキレン基、アルケニレン基、シクロアルケニレン基、アルキニレ
ン基、シクロアルキニレン基、若しくはアリーレン基等のヒドロカルビレン基または置換
ヒドロカルビレン基が挙げられる。置換ヒドロカルビレン基は、一つ以上の水素原子がア
ルキル基等の置換基で置換されたヒドロカルビレン基を含む。一つ以上の実施形態におい
て、これらの基は、１個若しくは２個から、またはかかる基を形成する炭素原子の適切な
最少個数から、約２０個の炭素原子を含み得る。また、これらの基は、限定されるもので
はないが、窒素原子、酸素原子、ホウ素原子、ケイ素原子、硫黄原子、スズ原子およびリ
ン原子等の一つ以上のヘテロ原子も含んでもよい。
【０１０３】
一つ以上の実施形態において、二価の有機基Ｒ１は、非複素環基である。他の実施形態
において、二価の有機基Ｒ１は、複素環基である。一つ以上の実施形態において、二価の
有機基Ｒ１は、非環式で二価の有機基（直鎖状または分枝状）であり、一つ以上のヘテロ
原子を含んでも含まなくてもよい。他の実施形態において、二価の有機基Ｒ１は、環式で
二価の有機基であり、ヘテロ原子を持っていない。一つ以上の実施形態において、二価の
有機基Ｒ１は、一つ以上の追加の保護されたアミノ基および／または一つ以上の追加のシ
アノ基を含んでもよい。
【０１０４】
特定の実施形態において、式ＩのＲ２およびＲ３は、それぞれ独立してシリル基であり
、保護されたアミノ基を含有するニトリル化合物は、式ＩＩＩ：
【化７】
2014098153.tif 000009
［式中、Ｒ１は二価の有機基であり、Ｒ７およびＲ８はそれぞれ独立して水素原子または
一価の有機基であるか、Ｒ７のうちの少なくとも一つおよびＲ８のうちの少なくとも一つ
が結合して二価の有機基を形成する］で表すことができる。Ｒ７およびＲ８が結合して二
価の有機基を形成する一つ以上の実施形態において、保護されたアミノ基を含有するニト
リル化合物は、式ＩＶ：
【化８】
2014098153.tif 000010
［式中、Ｒ１およびＲ５は、それぞれ独立して二価の有機基であり、Ｒ７およびＲ８は、
それぞれ独立して水素原子または一価の有機基である］で表すことができる。
【０１０５】
保護されたアミノ基を含有するニトリル化合物の典型的な種類としては、アレーンカル
ボニトリル化合物、アルカンカルボニトリル化合物、アルケンカルボニトリル化合物、ア
ルキンカルボニトリル化合物、シクロアルカンカルボニトリル化合物、シクロアルケンカ
ルボニトリル化合物、シクロアルキンカルボニトリル化合物、および複素環式ニトリル化
合物等のニトリル化合物に由来する化合物が挙げられる。当業者は、アレーンカルボニト
リル化合物が、一つ以上の水素原子がシアノ基で置換されたアレーン化合物を含むことを
理解し、また、当業者は、他の種類のニトリル化合物についても同様に見なせることを理
解する。
【０１０６】
保護されたアミノ基を含有するアレーンカルボニトリル化合物の典型例としては、ベン
ゾニトリル、４−フェニルベンゾニトリル、４−メチルベンゾニトリル、５−インデンカ
ルボニトリル、２−ナフタレンカルボニトリル、２，３−ナフタレンジカルボニトリル、
９−フェナントレンカルボニトリル、９，１０−フェナントレンジカルボニトリル、９−
アントラセンカルボニトリルおよび１−アズレンカルボニトリル等のアレーンカルボニト
リル化合物に由来する化合物が挙げられる。
【０１０７】
保護されたアミノ基を含有するアルカンカルボニトリル化合物の典型例としては、アセ
トニトリル、プロピオニトリル、ブチロニトリル、イソブチロニトリル、バレロニトリル
、イソバレロニトリル、ピバロニトリル、１−ヘキサンニトリルおよび１−ヘプタンニト
リル等のアルカンカルボニトリル化合物に由来する化合物が挙げられる。
【０１０８】
保護されたアミノ基を含有するアルケンカルボニトリル化合物の典型例としては、アク
リロニトリル、メタクリロニトリル、クロトノニトリル、３−ブテンニトリル、２−メチ
ル−２−ブテンニトリル、２−ペンテンニトリル、３−ペンテンニトリル、４−ペンテン
ニトリル、５−ヘキセンニトリル、２−メチレングルタロニトリル、６−ヘプテンニトリ
ル、フマロニトリル、メチレンマロノニトリルおよびベンジリデンマロノニトリル等のア
ルケンカルボニトリル化合物に由来する化合物が挙げられる。
【０１０９】
保護されたアミノ基を含有するアルキンカルボニトリル化合物の典型例としては、３−
ブチンニトリル、２−ペンチンニトリル、３−ペンチンニトリル、４−ペンチンニトリル
および５−ヘキシンニトリル等のアルキンカルボニトリル化合物に由来する化合物が挙げ
られる。
【０１１０】
保護されたアミノ基を含有するシクロアルカンカルボニトリル化合物の典型例としては
、シクロプロパンカルボニトリル、シクロブタンカルボニトリル、シクロペンタンカルボ
ニトリル、シクロヘキサンカルボニトリルおよびシクロヘプタンカルボニトリル等のシク
ロアルカンカルボニトリル化合物に由来する化合物が挙げられる。
【０１１１】
保護されたアミノ基を含有するシクロアルケンカルボニトリル化合物の典型例としては
、１−シクロプロペンカルボニトリル、１−シクロブテンカルボニトリル、１−シクロペ
ンテンカルボニトリル、１−シクロヘキセンカルボニトリルおよび１−シクロヘプテンカ
ルボニトリル等のシクロアルケンカルボニトリル化合物に由来する化合物が挙げられる。
【０１１２】
保護されたアミノ基を含有する複素環式ニトリル化合物の典型例としては、２−ピリジ
ンカルボニトリル、３−ピリジンカルボニトリル、４−ピリジンカルボニトリル、２−ピ
リミジンカルボニトリル、４−ピリミジンカルボニトリル、５−ピリミジンカルボニトリ
ル、ピラジンカルボニトリル、３−ピリダジンカルボニトリルおよび４−ピリダジンカル
ボニトリル等の複素環式ニトリル化合物に由来する化合物が挙げられる。
【０１１３】
保護されたアミノ基を含有するアレーンカルボニトリル化合物の典型的な種類としては
、［ビス（トリヒドロカルビルシリル）アミノ］アレーンカルボニトリル、［ビス（ジヒ
ドロカルビルヒドロシリル）アミノ］アレーンカルボニトリル、（１−アザ−ジシラ−１
−シクロヒドロカルビル）アレーンカルボニトリル、［（トリヒドロカルビルシリル）（
ヒドロカルビル）アミノ］アレーンカルボニトリル、［（ジヒドロカルビルヒドロシリル
）（ヒドロカルビル）アミノ］アレーンカルボニトリル、（１−アザ−２−シラ−１−シ
クロヒドロカルビル）アレーンカルボニトリル、（ジヒドロカルビルアミノ）アレーンカ
ルボニトリルおよび（１−アザ−１−シクロヒドロカルビル）アレーンカルボニトリルが
挙げられる。
【０１１４】
保護されたアミノ基を含有するアルカンカルボニトリル化合物の典型的な種類としては
、［ビス（トリヒドロカルビルシリル）アミノ］アルカンカルボニトリル、［ビス（ジヒ
ドロカルビルヒドロシリル）アミノ］アルカンカルボニトリル、（１−アザ−ジシラ−１
−シクロヒドロカルビル）アルカンカルボニトリル、［（トリヒドロカルビルシリル）（
ヒドロカルビル）アミノ］アルカンカルボニトリル、［（ジヒドロカルビルヒドロシリル
）（ヒドロカルビル）アミノ］アルカンカルボニトリル、（１−アザ−２−シラ−１−シ
クロヒドロカルビル）アルカンカルボニトリル、（ジヒドロカルビルアミノ）アルカンカ
ルボニトリルおよび（１−アザ−１−シクロヒドロカルビル）アルカンカルボニトリルが
挙げられる。
【０１１５】
保護されたアミノ基を含有するアルケンカルボニトリル化合物の典型的な種類としては
、［ビス（トリヒドロカルビルシリル）アミノ］アルケンカルボニトリル、［ビス（ジヒ
ドロカルビルヒドロシリル）アミノ］アルケンカルボニトリル、（１−アザ−ジシラ−１
−シクロヒドロカルビル）アルケンカルボニトリル、［（トリヒドロカルビルシリル）（
ヒドロカルビル）アミノ］アルケンカルボニトリル、［（ジヒドロカルビルヒドロシリル
）（ヒドロカルビル）アミノ］アルケンカルボニトリル、（１−アザ−２−シラ−１−シ
クロヒドロカルビル）アルケンカルボニトリル、（ジヒドロカルビルアミノ）アルケンカ
ルボニトリルおよび（１−アザ−１−シクロヒドロカルビル）アルケンカルボニトリルが
挙げられる。
【０１１６】
保護されたアミノ基を含有するアルキンカルボニトリル化合物の典型的な種類としては
、［ビス（トリヒドロカルビルシリル）アミノ］アルキンカルボニトリル、［ビス（ジヒ
ドロカルビルヒドロシリル）アミノ］アルキンカルボニトリル、（１−アザ−ジシラ−１
−シクロヒドロカルビル）アルキンカルボニトリル、［（トリヒドロカルビルシリル）（
ヒドロカルビル）アミノ］アルキンカルボニトリル、［（ジヒドロカルビルヒドロシリル
）（ヒドロカルビル）アミノ］アルキンカルボニトリル、（１−アザ−２−シラ−１−シ
クロヒドロカルビル）アルキンカルボニトリル、（ジヒドロカルビルアミノ）アルキンカ
ルボニトリルおよび（１−アザ−１−シクロヒドロカルビル）アルキンカルボニトリルが
挙げられる。
【０１１７】
保護されたアミノ基を含有するシクロアルカンカルボニトリル化合物の典型的な種類と
しては、［ビス（トリヒドロカルビルシリル）アミノ］シクロアルカンカルボニトリル、
［ビス（ジヒドロカルビルヒドロシリル）アミノ］シクロアルカンカルボニトリル、（１
−アザ−ジシラ−１−シクロヒドロカルビル）シクロアルカンカルボニトリル、［（トリ
ヒドロカルビルシリル）（ヒドロカルビル）アミノ］シクロアルカンカルボニトリル、［
（ジヒドロカルビルヒドロシリル）（ヒドロカルビル）アミノ］シクロアルカンカルボニ
トリル、（１−アザ−２−シラ−１−シクロヒドロカルビル）シクロアルカンカルボニト
リル、（ジヒドロカルビルアミノ）シクロアルカンカルボニトリルおよび（１−アザ−１
−シクロヒドロカルビル）シクロアルカンカルボニトリルが挙げられる。
【０１１８】
保護されたアミノ基を含有するシクロアルケンカルボニトリル化合物の典型的な種類と
しては、［ビス（トリヒドロカルビルシリル）アミノ］シクロアルケンカルボニトリル、
［ビス（ジヒドロカルビルヒドロシリル）アミノ］シクロアルケンカルボニトリル、（１
−アザ−ジシラ−１−シクロヒドロカルビル）シクロアルケンカルボニトリル、［（トリ
ヒドロカルビルシリル）（ヒドロカルビル）アミノ］シクロアルケンカルボニトリル、［
（ジヒドロカルビルヒドロシリル）（ヒドロカルビル）アミノ］シクロアルケンカルボニ
トリル、（１−アザ−２−シラ−１−シクロヒドロカルビル）シクロアルケンカルボニト
リル、（ジヒドロカルビルアミノ）シクロアルケンカルボニトリルおよび（１−アザ−１
−シクロヒドロカルビル）シクロアルケンカルボニトリルが挙げられる。
【０１１９】
保護されたアミノ基を含有するシクロアルキンカルボニトリル化合物の典型的な種類と
しては、［ビス（トリヒドロカルビルシリル）アミノ］シクロアルキンカルボニトリル、
［ビス（ジヒドロカルビルヒドロシリル）アミノ］シクロアルキンカルボニトリル、（１
−アザ−ジシラ−１−シクロヒドロカルビル）シクロアルキンカルボニトリル、［（トリ
ヒドロカルビルシリル）（ヒドロカルビル）アミノ］シクロアルキンカルボニトリル、［
（ジヒドロカルビルヒドロシリル）（ヒドロカルビル）アミノ］シクロアルキンカルボニ
トリル、（１−アザ−２−シラ−１−シクロヒドロカルビル）シクロアルキンカルボニト
リル、（ジヒドロカルビルアミノ）シクロアルキンカルボニトリルおよび（１−アザ−１
−シクロヒドロカルビル）シクロアルキンカルボニトリルが挙げられる。
【０１２０】
保護されたアミノ基を含有する複素環式ニトリル化合物の典型的な種類としては、［ビ
ス（トリヒドロカルビルシリル）アミノ］複素環式ニトリル、［ビス（ジヒドロカルビル
ヒドロシリル）アミノ］複素環式ニトリル、（１−アザ−ジシラ−１−シクロヒドロカル
ビル）複素環式ニトリル、［（トリヒドロカルビルシリル）（ヒドロカルビル）アミノ］
複素環式ニトリル、［（ジヒドロカルビルヒドロシリル）（ヒドロカルビル）アミノ］複
素環式ニトリル、（１−アザ−２−シラ−１−シクロヒドロカルビル）複素環式ニトリル
、（ジヒドロカルビルアミノ）複素環式ニトリルおよび（１−アザ−１−シクロヒドロカ
ルビル）複素環式ニトリルが挙げられる。
【０１２１】
保護されたアミノ基を含有するアレーンカルボニトリル化合物の具体例としては、２−
［ビス（トリメチルシリル）アミノ］ベンゾニトリル、３−［ビス（トリメチルシリル）
アミノ］ベンゾニトリル、４−［ビス（トリメチルシリル）アミノ］ベンゾニトリル、２
−［ビス（トリメチルシリル）アミノメチル］ベンゾニトリル、３−［ビス（トリメチル
シリル）アミノメチル］ベンゾニトリル、４−［ビス（トリメチルシリル）アミノメチル
］ベンゾニトリル、２−（２，２，５，５−テトラメチル−１−アザ−２，５−ジシラ−
１−シクロペンチル）ベンゾニトリル、３−（２，２，５，５−テトラメチル−１−アザ
−２，５−ジシラ−１−シクロペンチル）ベンゾニトリル、４−（２，２，５，５−テト
ラメチル−１−アザ−２，５−ジシラ−１−シクロペンチル）ベンゾニトリル、２−［（
２，２，５，５−テトラメチル−１−アザ−２，５−ジシラ−１−シクロペンチル）メチ
ル］ベンゾニトリル、３−［（２，２，５，５−テトラメチル−１−アザ−２，５−ジシ
ラ−１−シクロペンチル）メチル］ベンゾニトリル、４−［（２，２，５，５−テトラメ
チル−１−アザ−２，５−ジシラ−１−シクロペンチル）メチル］ベンゾニトリル、２−
［（トリメチルシリル）（メチル）アミノ］ベンゾニトリル、３−［（トリメチルシリル
）（メチル）アミノ］ベンゾニトリル、４−［（トリメチルシリル）（メチル）アミノ］
ベンゾニトリル、２−［（トリメチルシリル）（メチル）アミノメチル］ベンゾニトリル
、３−［（トリメチルシリル）（メチル）アミノメチル］ベンゾニトリル、４−［（トリ
メチルシリル）（メチル）アミノメチル］ベンゾニトリル、２−（２，２−ジメチル−１
−アザ−２−シラ−１−シクロペンチル）ベンゾニトリル、３−（２，２−ジメチル−１
−アザ−２−シラ−１−シクロペンチル）ベンゾニトリル、４−（２，２−ジメチル−１
−アザ−２−シラ−１−シクロペンチル）ベンゾニトリル、２−［（２，２−ジメチル−
１−アザ−２−シラ−１−シクロペンチル）メチル］ベンゾニトリル、３−［（２，２−
ジメチル−１−アザ−２−シラ−１−シクロペンチル）メチル］ベンゾニトリル、４−［
（２，２−ジメチル−１−アザ−２−シラ−１−シクロペンチル）メチル］ベンゾニトリ
ル、２−（ジメチルアミノ）ベンゾニトリル、３−（ジメチルアミノ）ベンゾニトリル、
４−（ジメチルアミノ）ベンゾニトリル、４−（ジエチルアミノ）ベンゾニトリル、４−
（ジ−ｎ−プロピルアミノ）ベンゾニトリル、４−（ジイソプロピルアミノ）ベンゾニト
リル、４−（ジ−ｎ−ブチルアミノ）ベンゾニトリル、４−（ジイソブチルアミノ）ベン
ゾニトリル、４−（ジシクロヘキシルアミノ）ベンゾニトリル、４−（ジフェニルアミノ
）ベンゾニトリル、４−（ジベンジルアミノ）ベンゾニトリル、４−［（メチル）（シク
ロヘキシル）アミノ］ベンゾニトリル、４−［（エチル）（シクロヘキシル）アミノ］ベ
ンゾニトリル、４−［（メチル）（フェニル）アミノ］ベンゾニトリル、４−［（エチル
）（フェニル）アミノ］ベンゾニトリル、４−［（メチル）（ベンジル）アミノ］ベンゾ
ニトリル、４−［（エチル）（ベンジル）アミノ］ベンゾニトリル、２−（ジメチルアミ
ノメチル）ベンゾニトリル、３−（ジメチルアミノメチル）ベンゾニトリル、４−（ジメ
チルアミノメチル）ベンゾニトリル、４−アジリジノベンゾニトリル、４−アゼチジノベ
ンゾニトリル、４−ピロリジノベンゾニトリル、４−ピペリジノベンゾニトリル、４−ホ
モピペリジノベンゾニトリル、４−モルホリノベンゾニトリル、４−（Ｎ−メチルピペラ
ジノ）ベンゾニトリル、４−（Ｎ−メチルホモピペラジノ）ベンゾニトリル、４−（アジ
リジノメチル）ベンゾニトリル、４−（アゼチジノメチル）ベンゾニトリル、４−（ピロ
リジノメチル）ベンゾニトリル、４−（ピペリジノメチル）ベンゾニトリル、４−（ホモ
ピペリジノメチル）ベンゾニトリル、４−（モルホリノメチル）ベンゾニトリル、４−［
（Ｎ−メチルピペラジノ）メチル］ベンゾニトリルおよび４−［（Ｎ−メチルホモピペラ
ジノ）メチル］ベンゾニトリルが挙げられる。
【０１２２】
保護されたアミノ基を含有するアルカンカルボニトリル化合物の具体例としては、［ビ
ス（トリメチルシリル）アミノ］アセトニトリル、３−［ビス（トリメチルシリル）アミ
ノ］プロピオニトリル、４−［ビス（トリメチルシリル）アミノ］ブチロニトリル、５−
［ビス（トリメチルシリル）アミノ］バレロニトリル、（２，２，５，５−テトラメチル
−１−アザ−２，５−ジシラ−１−シクロペンチル）アセトニトリル、３−（２，２，５
，５−テトラメチル−１−アザ−２，５−ジシラ−１−シクロペンチル）プロピオニトリ
ル、４−（２，２，５，５−テトラメチル−１−アザ−２，５−ジシラ−１−シクロペン
チル）ブチロニトリル、５−（２，２，５，５−テトラメチル−１−アザ−２，５−ジシ
ラ−１−シクロペンチル）バレロニトリル、［（トリメチルシリル）（メチル）アミノ］
アセトニトリル、［（トリメチルシリル）（エチル）アミノ］アセトニトリル、３−［（
トリメチルシリル）（メチル）アミノ］プロピオニトリル、３−［（トリメチルシリル）
（エチル）アミノ］プロピオニトリル、４−［（トリメチルシリル）（メチル）アミノ］
ブチロニトリル、４−［（トリメチルシリル）（エチル）アミノ］ブチロニトリル、５−
［（トリメチルシリル）（メチル）アミノ］バレロニトリル、５−［（トリメチルシリル
）（エチル）アミノ］バレロニトリル、Ｎ−トリメチルシリル−３，３’−イミノジプロ
ピオニトリル、Ｎ−トリメチルシリルイミノジアセトニトリル、（２，２−ジメチル−１
−アザ−２−シラ−１−シクロペンチル）アセトニトリル、３−（２，２−ジメチル−１
−アザ−２−シラ−１−シクロペンチル）プロピオニトリル、４−（２，２−ジメチル−
１−アザ−２−シラ−１−シクロペンチル）ブチロニトリル、５−（２，２−ジメチル−
１−アザ−２−シラ−１−シクロペンチル）バレロニトリル、（ジメチルアミノ）アセト
ニトリル、（ジエチルアミノ）アセトニトリル、（ジフェニルアミノ）アセトニトリル、
３−（ジメチルアミノ）プロピオニトリル、３−（ジエチルアミノ）プロピオニトリル、
３−（ジ−ｎ−プロピルアミノ）プロピオニトリル、３−（ジイソプロピルアミノ）プロ
ピオニトリル、３−（ジ−ｎ−ブチルアミノ）プロピオニトリル、３−（ジイソブチルア
ミノ）プロピオニトリル、３−（ジシクロヘキシルアミノ）プロピオニトリル、３−（ジ
フェニルアミノ）プロピオニトリル、３−［ビス（シアノエチル）アミノ］プロピオニト
リル、３−（ジベンジルアミノ）プロピオニトリル、３−［（メチル）（シクロヘキシル
）アミノ］プロピオニトリル、３−［（エチル）（シクロヘキシル）アミノ］プロピオニ
トリル、３−［（メチル）（フェニル）アミノ］プロピオニトリル、３−［（エチル）（
フェニル）アミノ］プロピオニトリル、３−［（メチル）（ベンジル）アミノ］プロピオ
ニトリル、３−［（エチル）（ベンジル）アミノ］プロピオニトリル、４−（ジメチルア
ミノ）ブチロニトリル、４−（ジエチルアミノ）ブチロニトリル、４−（ジ−ｎ−プロピ
ルアミノ）ブチロニトリル、４−（ジイソプロピルアミノ）ブチロニトリル、４−（ジ−
ｎ−ブチルアミノ）ブチロニトリル、４−（ジイソブチルアミノ）ブチロニトリル、４−
（ジシクロヘキシルアミノ）ブチロニトリル、４−（ジフェニルアミノ）ブチロニトリル
、４−（ジベンジルアミノ）ブチロニトリル、４−［（メチル）（シクロヘキシル）アミ
ノ］ブチロニトリル、４−［（エチル）（シクロヘキシル）アミノ］ブチロニトリル、４
−［（メチル）（フェニル）アミノ］ブチロニトリル、４−［（エチル）（フェニル）ア
ミノ］ブチロニトリル、４−［（メチル）（ベンジル）アミノ］ブチロニトリル、４−［
（エチル）（ベンジル）アミノ］ブチロニトリル、５−（ジメチルアミノ）バレロニトリ
ル、５−（ジエチルアミノ）バレロニトリル、５−（ジフェニルアミノ）バレロニトリル
、アジリジノアセトニトリル、アゼチジノアセトニトリル、ピロリジノアセトニトリル、
ピペリジノアセトニトリル、ホモピペリジノアセトニトリル、モルホリノアセトニトリル
、（Ｎ−メチルピペラジノ）アセトニトリル、（Ｎ−メチルホモピペラジノ）アセトニト
リル、３−アジリジノプロピオニトリル、３−アゼチジノプロピオニトリル、３−ピロリ
ジノプロピオニトリル、３−ピペリジノプロピオニトリル、３−ホモピペリジノプロピオ
ニトリル、３−モルホリノプロピオニトリル、３−（Ｎ−メチルピペラジノ）プロピオニ
トリル、３−（Ｎ−メチルホモピペラジノ）プロピオニトリル、４−アジリジノブチロニ
トリル、４−アゼチジノブチロニトリル、４−ピロリジノブチロニトリル、４−ピペリジ
ノブチロニトリル、４−ホモピペリジノブチロニトリル、４−モルホリノブチロニトリル
、４−（Ｎ−メチルピペラジノ）ブチロニトリル、４−（Ｎ−メチルホモピペラジノ）ブ
チロニトリル、５−アジリジノバレロニトリル、５−アゼチジノバレロニトリル、５−ピ
ロリジノバレロニトリル、５−ピペリジノバレロニトリル、５−ホモピペリジノバレロニ
トリル、５−モルホリノバレロニトリル、５−（Ｎ−メチルピペラジノ）バレロニトリル
および５−（Ｎ−メチルホモピペラジノ）バレロニトリルが挙げられる。
【０１２３】
保護されたアミノ基を含有するアルケンカルボニトリル化合物の具体例としては、３−
［ビス（トリメチルシリル）アミノ］クロトノニトリル、３−［ビス（トリメチルシリル
）アミノ］−４−ペンテンニトリル、３−［ビス（トリメチルシリル）アミノ］−５−ヘ
キセンニトリル、３−（２，２，５，５−テトラメチル−１−アザ−２，５−ジシラ−１
−シクロペンチル）クロトノニトリル、３−（２，２，５，５−テトラメチル−１−アザ
−２，５−ジシラ−１−シクロペンチル）−４−ペンテンニトリル、３−（２，２，５，
５−テトラメチル−１−アザ−２，５−ジシラ−１−シクロペンチル）−５−ヘキセンニ
トリル、３−［（トリメチルシリル）（メチル）アミノ］クロトノニトリル、３−［（ト
リメチルシリル）（エチル）アミノ］クロトノニトリル、３−［（トリメチルシリル）（
メチル）アミノ］−４−ペンテンニトリル、３−［（トリメチルシリル）（エチル）アミ
ノ］−４−ペンテンニトリル、３−［（トリメチルシリル）（メチル）アミノ］−５−ヘ
キセンニトリル、３−［（トリメチルシリル）（エチル）アミノ］−５−ヘキセンニトリ
ル、３−（２，２−ジメチル−１−アザ−２−シラ−１−シクロペンチル）クロトノニト
リル、３−（２，２−ジメチル−１−アザ−２−シラ−１−シクロペンチル）−４−ペン
テンニトリル、３−（２，２−ジメチル−１−アザ−２−シラ−１−シクロペンチル）−
５−ヘキセンニトリル、３−（ジメチルアミノ）アクリロニトリル、３−（ジメチルアミ
ノ）クロトノニトリル、３−（ジエチルアミノ）クロトノニトリル、３−（ジ−ｎ−プロ
ピルアミノ）クロトノニトリル、３−（ジイソプロピルアミノ）クロトノニトリル、３−
（ジ−ｎ−ブチルアミノ）クロトノニトリル、３−（ジイソブチルアミノ）クロトノニト
リル、３−（ジシクロヘキシルアミノ）クロトノニトリル、３−（ジフェニルアミノ）ク
ロトノニトリル、３−（ジベンジルアミノ）クロトノニトリル、３−［（メチル）（シク
ロヘキシル）アミノ］クロトノニトリル、３−［（エチル）（シクロヘキシル）アミノ］
クロトノニトリル、３−［（メチル）（フェニル）アミノ］クロトノニトリル、３−［（
エチル）（フェニル）アミノ］クロトノニトリル、３−［（メチル）（ベンジル）アミノ
］クロトノニトリル、３−［（エチル）（ベンジル）アミノ］クロトノニトリル、３−（
ジメチルアミノ）−４−ペンテンニトリル、３−（ジエチルアミノ）−４−ペンテンニト
リル、３−（ジ−ｎ−プロピルアミノ）−４−ペンテンニトリル、３−（ジイソプロピル
アミノ）−４−ペンテンニトリル、３−（ジ−ｎ−ブチルルアミノ）−４−ペンテンニト
リル、３−（ジイソブチルアミノ）−４−ペンテンニトリル、３−（ジシクロヘキシルア
ミノ）−４−ペンテンニトリル、３−（ジフェニルアミノ）−４−ペンテンニトリル、３
−（ジベンジルアミノ）−４−ペンテンニトリル、３−［（メチル）（シクロヘキシル）
アミノ］−４−ペンテンニトリル、３−［（エチル）（シクロヘキシル）アミノ］−４−
ペンテンニトリル、３−［（メチル）（フェニル）アミノ］−４−ペンテンニトリル、３
−［（エチル）（フェニル）アミノ］−４−ペンテンニトリル、３−［（メチル）（ベン
ジル）アミノ］−４−ペンテンニトリル、３−［（エチル）（ベンジル）アミノ］−４−
ペンテンニトリル、３−（ジメチルアミノ）−５−ヘキセンニトリル、３−（ジエチルア
ミノ）−５−ヘキセンニトリル、３−（ジ−ｎ−プロピルアミノ）−５−ヘキセンニトリ
ル、３−（ジイソプロピルアミノ）−５−ヘキセンニトリル、３−（ジ−ｎ−ブチルアミ
ノ）−５−ヘキセンニトリル、３−（ジイソブチルアミノ）−５−ヘキセンニトリル、３
−（ジシクロヘキシルアミノ）−５−ヘキセンニトリル、３−（ジフェニルアミノ）−５
−ヘキセンニトリル、３−（ジベンジルアミノ）−５−ヘキセンニトリル、３−［（メチ
ル）（シクロヘキシル）アミノ］−５−ヘキセンニトリル、３−［（エチル）（シクロヘ
キシル）アミノ］−５−ヘキセンニトリル、３−［（メチル）（フェニル）アミノ］−５
−ヘキセンニトリル、３−［（エチル）（フェニル）アミノ］−５−ヘキセンニトリル、
３−［（メチル）（ベンジル）アミノ］−５−ヘキセンニトリル、３−［（エチル）（ベ
ンジル）アミノ］−５−ヘキセンニトリル、３−アジリジノクロトノニトリル、３−アゼ
チジノクロトノニトリル、３−ピロリジノクロトノニトリル、３−ピペリジノクロトノニ
トリル、３−ホモピペリジノクロトノニトリル、３−モルホリノクロトノニトリル、３−
（Ｎ−メチルピペラジノ）クロトノニトリル、３−（Ｎ−メチルホモピペラジノ）クロト
ノニトリル、３−アジリジノ−４−ペンテンニトリル、３−アゼチジノ−４−ペンテンニ
トリル、３−ピロリジノ−４−ペンテンニトリル、３−ピペリジノ−４−ペンテンニトリ
ル、３−ホモピペリジノ−４−ペンテンニトリル、３−モルホリノ−４−ペンテンニトリ
ル、３−（Ｎ−メチルピペラジノ）−４−ペンテンニトリル、３−（Ｎ−メチルホモピペ
ラジノ）−４−ペンテンニトリル、３−アジリジノ−５−ヘキセンニトリル、３−アゼチ
ジノ−５−ヘキセンニトリル、３−ピロリジノ−５−ヘキセンニトリル、３−ピペリジノ
−５−ヘキセンニトリル、３−ホモピペリジノ−５−ヘキセンニトリル、３−モルホリノ
−５−ヘキセンニトリル、３−（Ｎ−メチルピペラジノ）−５−ヘキセンニトリルおよび
３−（Ｎ−メチルホモピペラジノ）−５−ヘキセンニトリルが挙げられる。
【０１２４】
保護されたアミノ基を含有する具体的なアルキンカルボニトリル化合物としては、３−
［ビス（トリメチルシリル）アミノ］−４−ペンチンニトリル、３−［ビス（トリメチル
シリル）アミノ］−５−ヘキシンニトリル、３−（２，２，５，５−テトラメチル−１−
アザ−２，５−ジシラ−１−シクロペンチル）−４−ペンチンニトリル、３−（２，２，
５，５−テトラメチル−１−アザ−２，５−ジシラ−１−シクロペンチル）−５−ヘキシ
ンニトリル、３−［（トリメチルシリル）（メチル）アミノ］−４−ペンチンニトリル、
３−［（トリメチルシリル）（エチル）アミノ］−４−ペンチンニトリル、３−［（トリ
メチルシリル）（メチル）アミノ］−５−ヘキシンニトリル、３−［（トリメチルシリル
）（エチル）アミノ］−５−ヘキシンニトリル、３−（２，２−ジメチル−１−アザ−２
−シラ−１−シクロペンチル）−４−ペンチンニトリル、３−（２，２−ジメチル−１−
アザ−２−シラ−１−シクロペンチル）−５−ヘキシンニトリル、３−（ジメチルアミノ
）−４−ペンチンニトリル、３−（ジエチルアミノ）−４−ペンチンニトリル、３−（ジ
−ｎ−プロピルアミノ）−４−ペンチンニトリル、３−（ジイソプロピルアミノ）−４−
ペンチンニトリル、３−（ジ−ｎ−ブチルアミノ）−４−ペンチンニトリル、３−（ジイ
ソブチルアミノ）−４−ペンチンニトリル、３−（ジシクロヘキシルアミノ）−４−ペン
チンニトリル、３−（ジフェニルアミノ）−４−ペンチンニトリル、３−（ジベンジルア
ミノ）−４−ペンチンニトリル、３−［（メチル）（シクロヘキシル）アミノ］−４−ペ
ンチンニトリル、３−［（エチル）（シクロヘキシル）アミノ］−４−ペンチンニトリル
、３−［（メチル）（フェニル）アミノ］−４−ペンチンニトリル、３−［（エチル）（
フェニル）アミノ］−４−ペンチンニトリル、３−［（メチル）（ベンジル）アミノ］−
４−ペンチンニトリル、３−［（エチル）（ベンジル）アミノ］−４−ペンチンニトリル
、３−（ジメチルアミノ）−５−ヘキシンニトリル、３−（ジエチルアミノ）−５−ヘキ
シンニトリル、３−（ジ−ｎ−プロピルアミノ）−５−ヘキシンニトリル、３−（ジイソ
プロピルアミノ）−５−ヘキシンニトリル、３−（ジ−ｎ−ブチルアミノ）−５−ヘキシ
ンニトリル、３−（ジイソブチルアミノ）−５−ヘキシンニトリル、３−（ジシクロヘキ
シルアミノ）−５−ヘキシンニトリル、３−（ジフェニルアミノ）−５−ヘキシンニトリ
ル、３−（ジベンジルアミノ）−５−ヘキシンニトリル、３−［（メチル）（シクロヘキ
シル）アミノ］−５−ヘキシンニトリル、３−［（エチル）（シクロヘキシル）アミノ］
−５−ヘキシンニトリル、３−［（メチル）（フェニル）アミノ］−５−ヘキシンニトリ
ル、３−［（エチル）（フェニル）アミノ］−５−ヘキシンニトリル、３−［（メチル）
（ベンジル）アミノ］−５−ヘキシンニトリル、３−［（エチル）（ベンジル）アミノ］
−５−ヘキシンニトリル、３−アジリジノ−４−ペンチンニトリル、３−アゼチジノ−４
−ペンチンニトリル、３−ピロリジノ−４−ペンチンニトリル、３−ピペリジノ−４−ペ
ンチンニトリル、３−ホモピペリジノ−４−ペンチンニトリル、３−モルホリノ−４−ペ
ンチンニトリル、３−（Ｎ−メチルピペラジノ）−４−ペンチンニトリル、３−（Ｎ−メ
チルホモピペラジノ）−４−ペンチンニトリル、３−アジリジノ−５−ヘキシンニトリル
、３−アゼチジノ−５−ヘキシンニトリル、３−ピロリジノ−５−ヘキシンニトリル、３
−ピペリジノ−５−ヘキシンニトリル、３−ホモピペリジノ−５−ヘキシンニトリル、３
−モルホリノ−５−ヘキシンニトリル、３−（Ｎ−メチルピペラジノ）−５−ヘキシンニ
トリルおよび３−（Ｎ−メチルホモピペラジノ）−５−ヘキシンニトリルが挙げられる。
【０１２５】
保護されたアミノ基を含有するシクロアルカンカルボニトリル化合物の具体例としては
、３−［ビス（トリメチルシリル）アミノ］シクロペンタンカルボニトリル、４−［ビス
（トリメチルシリル）アミノ］シクロヘキサンカルボニトリル、３−（２，２，５，５−
テトラメチル−１−アザ−２，５−ジシラ−１−シクロペンチル）シクロペンタンカルボ
ニトリル、４−（２，２，５，５−テトラメチル−１−アザ−２，５−ジシラ−１−シク
ロペンチル）シクロヘキサンカルボニトリル、３−［（トリメチルシリル）（メチル）ア
ミノ］シクロペンタンカルボニトリル、３−［（トリメチルシリル）（エチル）アミノ］
シクロペンタンカルボニトリル、４−［（トリメチルシリル）（メチル）アミノ］シクロ
ヘキサンカルボニトリル、４−［（トリメチルシリル）（エチル）アミノ］シクロヘキサ
ンカルボニトリル、３−（２，２−ジメチル−１−アザ−２−シラ−１−シクロペンチル
）シクロペンタンカルボニトリル、４−（２，２−ジメチル−１−アザ−２−シラ−１−
シクロペンチル）シクロヘキサンカルボニトリル、３−（３−ジメチルアミノフェニル）
シクロプロパン−１，１，２，２−テトラカルボニトリル、３−（ジメチルアミノ）シク
ロペンタンカルボニトリル、３−（ジエチルアミノ）シクロペンタンカルボニトリル、３
−（ジ−ｎ−プロピルアミノ）シクロペンタンカルボニトリル、３−（ジイソプロピルア
ミノ）シクロペンタンカルボニトリル、３−（ジ−ｎ−ブチルアミノ）シクロペンタンカ
ルボニトリル、３−（ジイソブチルアミノ）シクロペンタンカルボニトリル、３−（ジシ
クロヘキシルアミノ）シクロペンタンカルボニトリル、３−（ジフェニルアミノ）シクロ
ペンタンカルボニトリル、３−（ジベンジルアミノ）シクロペンタンカルボニトリル、３
−［（メチル）（シクロヘキシル）アミノ］シクロペンタンカルボニトリル、３−［（エ
チル）（シクロヘキシル）アミノ］シクロペンタンカルボニトリル、３−［（メチル）（
フェニル）アミノ］シクロペンタンカルボニトリル、３−［（エチル）（フェニル）アミ
ノ］シクロペンタンカルボニトリル、３−［（メチル）（ベンジル）アミノ］シクロペン
タンカルボニトリル、３−［（エチル）（ベンジル）アミノ］シクロペンタンカルボニト
リル、４−（ジメチルアミノ）シクロヘキサンカルボニトリル、４−（ジエチルアミノ）
シクロヘキサンカルボニトリル、４−（ジ−ｎ−プロピルアミノ）シクロヘキサンカルボ
ニトリル、４−（ジイソプロピルアミノ）シクロヘキサンカルボニトリル、４−（ジ−ｎ
−ブチルアミノ）シクロヘキサンカルボニトリル、４−（ジイソブチルアミノ）シクロヘ
キサンカルボニトリル、３−（ジシクロヘキシルアミノ）シクロヘキサンカルボニトリル
、４−（ジフェニルアミノ）シクロヘキサンカルボニトリル、４−（ジベンジルアミノ）
シクロヘキサンカルボニトリル、４−［（メチル）（シクロヘキシル）アミノ］シクロヘ
キサンカルボニトリル、４−［（エチル）（シクロヘキシル）アミノ］シクロヘキサンカ
ルボニトリル、４−［（メチル）（フェニル）アミノ］シクロヘキサンカルボニトリル、
４−［（エチル）（フェニル）アミノ］シクロヘキサンカルボニトリル、４−［（メチル
）（ベンジル）アミノ］シクロヘキサンカルボニトリル、４−［（エチル）（ベンジル）
アミノ］シクロヘキサンカルボニトリル、４−アジリジノシクロペンタンカルボニトリル
、３−アゼチジノシクロペンタンカルボニトリル、３−ピロリジノシクロペンタンカルボ
ニトリル、３−ピペリジノシクロペンタンカルボニトリル、３−ホモピペリジノシクロペ
ンタンカルボニトリル、３−モルホリノシクロペンタンカルボニトリル、３−（Ｎ−メチ
ルピペラジノ）シクロペンタンカルボニトリル、３−（Ｎ−メチルホモピペラジノ）シク
ロペンタンカルボニトリル、４−アジリジノシクロヘキサンカルボニトリル、４−アゼチ
ジノシクロヘキサンカルボニトリル、４−ピロリジノシクロヘキサンカルボニトリル、４
−ピペリジノシクロヘキサンカルボニトリル、４−ホモピペリジノシクロヘキサンカルボ
ニトリル、４−モルホリノシクロヘキサンカルボニトリル、４−（Ｎ−メチルピペラジノ
）シクロヘキサンカルボニトリルおよび４−（Ｎ−メチルホモピペラジノ）シクロヘキサ
ンカルボニトリルが挙げられる。
【０１２６】
保護されたアミノ基を含有するシクロアルケンカルボニトリル化合物の具体例としては
、４−［ビス（トリメチルシリル）アミノ］シクロペンテン−１−カルボニトリル、４−
［ビス（トリメチルシリル）アミノ］シクロヘキセン−１−カルボニトリル、４−（２，
２，５，５−テトラメチル−１−アザ−２，５−ジシラ−１−シクロペンチル）シクロペ
ンテン−１−カルボニトリル、４−（２，２，５，５−テトラメチル−１−アザ−２，５
−ジシラ−１−シクロペンチル）シクロヘキセン−１−カルボニトリル、４−［（トリメ
チルシリル）（メチル）アミノ］シクロペンテン−１−カルボニトリル、４−［（トリメ
チルシリル）（エチル）アミノ］シクロペンテン−１−カルボニトリル、４−［（トリメ
チルシリル）（メチル）アミノ］シクロヘキセン−１−カルボニトリル、４−［（トリメ
チルシリル）（エチル）アミノ］シクロヘキセン−１−カルボニトリル、４−（２，２−
ジメチル−１−アザ−２−シラ−１−シクロペンチル）シクロペンテン−１−カルボニト
リル、４−（２，２−ジメチル−１−アザ−２−シラ−１−シクロペンチル）シクロヘキ
セン−１−カルボニトリル、４−（ジメチルアミノ）シクロペンテン−１−カルボニトリ
ル、４−（ジエチルアミノ）シクロペンテン−１−カルボニトリル、４−（ジ−ｎ−プロ
ピルアミノ）シクロペンテン−１−カルボニトリル、４−（ジイソプロピルアミノ）シク
ロペンテン−１−カルボニトリル、４−（ジ−ｎ−ブチルアミノ）シクロペンテン−１−
カルボニトリル、４−（ジイソブチルアミノ）シクロペンテン−１−カルボニトリル、４
−（ジシクロヘキシルアミノ）シクロペンテン−１−カルボニトリル、４−（ジフェニル
アミノ）シクロペンテン−１−カルボニトリル、４−（ジベンジルアミノ）シクロペンテ
ン−１−カルボニトリル、４−［（メチル）（シクロヘキシル）アミノ］シクロペンテン
−１−カルボニトリル、４−［（エチル）（シクロヘキシル）アミノ］シクロペンテン−
１−カルボニトリル、４−［（メチル）（フェニル）アミノ］シクロペンテン−１−カル
ボニトリル、４−［（エチル）（フェニル）アミノ］シクロペンテン−１−カルボニトリ
ル、４−［（メチル）（ベンジル）アミノ］シクロペンテン−１−カルボニトリル、４−
［（エチル）（ベンジル）アミノ］シクロペンテン−１−カルボニトリル、４−（ジメチ
ルアミノ）シクロヘキセン−１−カルボニトリル、４−（ジエチルアミノ）シクロヘキセ
ン−１−カルボニトリル、４−（ジ−ｎ−プロピルアミノ）シクロヘキセン−１−カルボ
ニトリル、４−（ジイソプロピルアミノ）シクロヘキセン−１−カルボニトリル、４−（
ジ−ｎ−ブチルアミノ）シクロヘキセン−１−カルボニトリル、４−（ジイソブチルアミ
ノ）シクロヘキセン−１−カルボニトリル、３−（ジシクロヘキシルアミノ）シクロヘキ
セン−１−カルボニトリル、４−（ジフェニルアミノ）シクロヘキセン−１−カルボニト
リル、４−（ジベンジルアミノ）シクロヘキセン−１−カルボニトリル、４−［（メチル
）（シクロヘキシル）アミノ］シクロヘキセン−１−カルボニトリル、４−［（エチル）
（シクロヘキシル）アミノ］シクロヘキセン−１−カルボニトリル、４−［（メチル）（
フェニル）アミノ］シクロヘキセン−１−カルボニトリル、４−［（エチル）（フェニル
）アミノ］シクロヘキセン−１−カルボニトリル、４−［（メチル）（ベンジル）アミノ
］シクロヘキセン−１−カルボニトリル、４−［（エチル）（ベンジル）アミノ］シクロ
ヘキセン−１−カルボニトリル、４−アジリジノシクロペンテン−１−カルボニトリル、
４−アゼチジノシクロペンテン−１−カルボニトリル、４−ピロリジノシクロペンテン−
１−カルボニトリル、４−ピペリジノシクロペンテン−１−カルボニトリル、４−ホモピ
ペリジノシクロペンテン−１−カルボニトリル、４−モルホリノシクロペンテン−１−カ
ルボニトリル、４−（Ｎ−メチルピペラジノ）シクロペンテン−１−カルボニトリル、４
−（Ｎ−メチルホモピペラジノ）シクロペンテン−１−カルボニトリル、４−アジリジノ
シクロヘキセン−１−カルボニトリル、４−アゼチジノシクロヘキセン−１−カルボニト
リル、４−ピロリジノシクロヘキセン−１−カルボニトリル、４−ピペリジノシクロヘキ
セン−１−カルボニトリル、４−ホモピペリジノシクロヘキセン−１−カルボニトリル、
４−モルホリノシクロヘキセン−１−カルボニトリル、４−（Ｎ−メチルピペラジノ）シ
クロヘキセン−１−カルボニトリルおよび４−（Ｎ−メチルホモピペラジノ）シクロヘキ
セン−１−カルボニトリルが挙げられる。
【０１２７】
保護されたアミノ基を含有する複素環式ニトリル化合物の具体例としては、５−［ビス
（トリメチルシリル）アミノ］−２−ピリジンカルボニトリル、５−［ビス（トリメチル
シリル）アミノ］−２−ピリミジンカルボニトリル、５−（２，２，５，５−テトラメチ
ル−１−アザ−２，５−ジシラ−１−シクロペンチル）−２−ピリジンカルボニトリル、
５−（２，２，５，５−テトラメチル−１−アザ−２，５−ジシラ−１−シクロペンチル
）−２−ピリミジンカルボニトリル、５−［（トリメチルシリル）（メチル）アミノ］−
２−ピリジンカルボニトリル、５−［（トリメチルシリル）（エチル）アミノ］−２−ピ
リジンカルボニトリル、５−［（トリメチルシリル）（メチル）アミノ］−２−ピリミジ
ンカルボニトリル、５−［（トリメチルシリル）（エチル）アミノ］−２−ピリミジンカ
ルボニトリル、５−（２，２−ジメチル−１−アザ−２−シラ−１−シクロペンチル）−
２−ピリジンニトリル、５−（２，２−ジメチル−１−アザ−２−シラ−１−シクロペン
チル）−２−ピリミジンニトリル、５−（ジメチルアミノ）−２−ピリジンカルボニトリ
ル、３−（ジエチルアミノ）−２−ピリジンカルボニトリル、５−（ジ−ｎ−プロピルア
ミノ）−２−ピリジンカルボニトリル、５−（ジイソプロピルアミノ）−２−ピリジンカ
ルボニトリル、５−（ジ−ｎ−ブチルアミノ）−２−ピリジンカルボニトリル、５−（ジ
イソブチルアミノ）−２−ピリジンカルボニトリル、５−（ジシクロヘキシルアミノ）−
２−ピリジンカルボニトリル、５−（ジフェニルアミノ）−２−ピリジンカルボニトリル
、５−（ジベンジルアミノ）−２−ピリジンカルボニトリル、５−［（メチル）（シクロ
ヘキシル）アミノ］−２−ピリジンカルボニトリル、５−［（エチル）（シクロヘキシル
）アミノ］−２−ピリジンカルボニトリル、５−［（メチル）（フェニル）アミノ］−２
−ピリジンカルボニトリル、５−［（エチル）（フェニル）アミノ］−２−ピリジンカル
ボニトリル、５−［（メチル）（ベンジル）アミノ］−２−ピリジンカルボニトリル、５
−［（エチル）（ベンジル）アミノ］−２−ピリジンカルボニトリル、５−（ジメチルア
ミノ）−２−ピリミジンカルボニトリル、５−（ジエチルアミノ）−２−ピリミジンカル
ボニトリル、５−（ジ−ｎ−プロピルアミノ）−２−ピリミジンカルボニトリル、５−（
ジイソプロピルアミノ）−２−ピリミジンカルボニトリル、５−（ジ−ｎ−ブチルアミノ
）−２−ピリミジンカルボニトリル、５−（ジイソブチルアミノ）−２−ピリミジンカル
ボニトリル、５−（ジシクロヘキシルアミノ）−２−ピリミジンカルボニトリル、５−（
ジフェニルアミノ）−２−ピリミジンカルボニトリル、５−（ジベンジルアミノ）−２−
ピリミジンカルボニトリル、５−［（メチル）（シクロヘキシル）アミノ］−２−ピリミ
ジンカルボニトリル、５−［（エチル）（シクロヘキシル）アミノ］−２−ピリミジンカ
ルボニトリル、５−［（メチル）（フェニル）アミノ］−２−ピリミジンカルボニトリル
、５−［（エチル）（フェニル）アミノ］−２−ピリミジンカルボニトリル、５−［（メ
チル）（ベンジル）アミノ］−２−ピリミジンカルボニトリル、５−［（エチル）（ベン
ジル）アミノ］−２−ピリミジンカルボニトリル、５−アジリジノ−２−ピリジンカルボ
ニトリル、５−アゼチジノ−２−ピリジンカルボニトリル、５−ピロリジノ−２−ピリジ
ンカルボニトリル、５−ピペリジノ−２−ピリジンカルボニトリル、５−ホモピペリジノ
−２−ピリジンカルボニトリル、５−モルホリノ−２−ピリジンカルボニトリル、５−（
Ｎ−メチルピペラジノ）−２−ピリジンカルボニトリル、５−（Ｎ−メチルホモピペラジ
ノ）−２−ピリジンカルボニトリル、５−アジリジノ−２−ピリミジンカルボニトリル、
５−アゼチジノ−２−ピリミジンカルボニトリル、５−ピロリジノ−２−ピリミジンカル
ボニトリル、５−ピペリジノ−２−ピリミジンカルボニトリル、５−ホモピペリジノ−２
−ピリミジンカルボニトリル、５−モルホリノ−２−ピリミジンカルボニトリル、５−（
Ｎ−メチルピペラジノ）−２−ピリミジンカルボニトリルおよび５−（Ｎ−メチルホモピ
ペラジノ）−２−ピリミジンカルボニトリルが挙げられる。
【０１２８】
一つ以上の実施形態において、保護されたアミノ基を含有するニトリル化合物は、一級
アミノ基（即ち、−ＮＨ２）、または式：−ＮＨ（Ｒ）で表される二級アミノ基を含有す
るニトリル化合物をアルキル化またはシリル化することにより合成でき、ここで、Ｒは、
ヒドロカルビル基またはシリル基等の一価の有機基である。典型的なアルキル化剤として
は、アルキルハロゲン化物が挙げられる。典型的なシリル化剤としては、トリアルキルシ
リルハロゲン化物、１，２−ビス（クロロジメチルシリル）エタンおよびトリアルキルシ
リルトリフルオロメタンスルホネートが挙げられる。アルキル化またはシリル化反応の間
に生成する酸を中和するため、トリエチルアミン等の塩基を使用してもよい。
【０１２９】
本発明の官能化ポリマーを生成させるために重合混合物に加えることができる保護され
たアミノ基を含有するニトリル化合物の量は、反応性ポリマーを合成するのに使用する触
媒の種類および量、並びに所望する官能化の程度を含む様々な因子に依存し得る。ランタ
ニド系触媒を使用して反応性ポリマーを調製する一つ以上の実施形態において、使用する
ニトリル化合物の量は、ランタニド含有化合物のランタニド金属に関連して説明できる。
例えば、ランタニド金属に対するニトリル化合物のモル比は、約１：１から約２００：１
としてもよく、他の実施形態においては約５：１から約１５０：１としてもよく、および
他の実施形態においては約１０：１から約１００：１としてもよい。
【０１３０】
一つ以上の実施形態において、適切な特性を有する官能化ポリマーを生成させるために
は、保護されたアミノ基を含有するニトリル化合物に加えて、共官能化剤を重合混合物に
追加してもよい。また、二種類以上の共官能化剤の混合物を使用してもよい。共官能化剤
を、ニトリル化合物の導入の前に、導入と一緒に、または導入の後に重合混合物に追加し
てもよい。一つ以上の実施形態において、共官能化剤を、ニトリル化合物の導入の少なく
とも５分後に、他の実施形態においては少なくとも１０分後に、および他の実施形態にお
いては少なくとも３０分後に、重合混合物に加える。
【０１３１】
一つ以上の実施形態において、共官能化剤としては、本発明によって生成する反応性ポ
リマーと反応することができ、従って、共官能化剤と反応しなかった成長鎖とは異なる官
能基を有するポリマーを与えることのできる化合物または試薬が挙げられる。その官能基
は、他のポリマー鎖（成長および／または非成長）と、または補強性充填材（例えば、カ
ーボンブラック）等のような、ポリマーと混合し得る他の成分と、反応性または相互作用
性を有していてもよい。一つ以上の実施形態において、共官能化剤と反応性ポリマーとの
反応は、付加反応または置換反応を介して進む。
【０１３２】
有用な共官能化剤としては、二つ以上のポリマー鎖を結合することなく単に官能基をポ
リマー鎖の末端に付与する化合物、および、官能性の結合を介して二つ以上のポリマー鎖
をカップリングまたは結合して単一の高分子を形成できる化合物が挙げられる。後者のタ
イプの共官能化剤は、カップリング剤とも称されることがある。
【０１３３】
一つ以上の実施形態において、共官能化剤としては、ポリマー鎖にヘテロ原子を追加ま
たは付与する化合物が挙げられる。特定の実施形態において、共官能化剤としては、官能
基をポリマー鎖に付与して官能化ポリマーを形成する化合物であって、かかる官能化ポリ
マーから調製するカーボンブラック充填加硫物の５０℃におけるヒステリシスロスが、非
官能化ポリマーから調製するカーボンブラック充填加硫物のそれよりも低減されるような
化合物が挙げられる。一つ以上の実施形態において、このヒステリシスロスの低減は、少
なくとも５％であり、他の実施形態においては少なくとも１０％であり、および他の実施
形態においては少なくとも１５％である。
【０１３４】
一つ以上の実施形態において、好適な共官能化剤としては、本発明により生成した反応
性ポリマーと反応し得る基を含有する化合物が挙げられる。典型的な共官能化剤としては
、ケトン類、キノン類、アルデヒド類、アミド類、エステル類、イソシアネート類、イソ
チオシアネート類、エポキシド類、イミン類、アミノケトン類、アミノチオケトン類およ
び酸無水物類が挙げられる。これらの化合物の例は、参照することにより本明細書に組み
込む米国特許第４,９０６,７０６号、第４,９９０,５７３号、第５,０６４,９１０号、第
５,５６７,７８４号、第５,８４４,０５０号、第６,８３８,５２６号、第６,９７７,２８
１号および第６,９９２,１４７号；米国特許出願公開第２００６／０００４１３１号、第
２００６／００２５５３９号、第２００６／００３０６７７号および第２００４／０１４
７６９４号；日本国特許出願 特開平０５−０５１４０６号、特開平０５−０５９１０３
号、特開平１０−３０６１１３号および特開平１１−０３５６３３号に開示されている。
共官能化剤の他の例としては、米国出願番号第１１／６４０,７１１号に記載のアジン化
合物、米国出願番号第１１／７１０,７１３号に開示のヒドロベンズアミド化合物、米国
出願番号第１１／７１０,８４５号に開示のニトロ化合物および米国出願番号第６０／８
７５,４８４号に開示の保護されたオキシム化合物が挙げられ、これらの内容の全ては参
照することにより本明細書に組み込む。
【０１３５】
特定の実施形態において、使用する共官能化剤は、金属ハロゲン化物、半金属ハロゲン
化物、アルコキシシラン、金属カルボキシレート、ヒドロカルビル金属カルボキシレート
、ヒドロカルビル金属エステル−カルボキシレートおよび金属アルコキシドであってもよ
い。
【０１３６】
典型的な金属ハロゲン化物としては、四塩化スズ、四臭化スズ、四ヨウ化スズ、ｎ−ブ
チルスズトリクロライド、フェニルスズトリクロライド、ジ−ｎ−ブチルスズジクロライ
ド、ジフェニルスズジクロライド、トリ−ｎ−ブチルスズクロライド、トリフェニルスズ
クロライド、四塩化ゲルマニウム、四臭化ゲルマニウム、四ヨウ化ゲルマニウム、ｎ−ブ
チルゲルマニウムトリクロライド、ジ−ｎ−ブチルゲルマニウムジクロライドおよびトリ
−ｎ−ブチルゲルマニウムクロライドが挙げられる。
【０１３７】
典型的な半金属ハロゲン化物としては、四塩化ケイ素、四臭化ケイ素、四ヨウ化ケイ素
、メチルトリクロロシラン、フェニルトリクロロシラン、ジメチルジクロロシラン、ジフ
ェニルジクロロシラン、三塩化ホウ素、三臭化ホウ素、三ヨウ化ホウ素、三塩化リン、三
臭化リンおよび三ヨウ化リンが挙げられる。
【０１３８】
一つ以上の実施形態において、アルコキシシランは、エポキシ基およびイソシアネート
基からなる群から選択される少なくとも一つの基を含んでいてもよい。
【０１３９】
エポキシ基を含有する典型的なアルコキシシラン化合物としては、（３−グリシジルオ
キシプロピル）トリメトキシシラン、（３−グリシジルオキシプロピル）トリエトキシシ
ラン、（３−グリシジルオキシプロピル）トリフェノキシシラン、（３−グリシジルオキ
シプロピル）メチルジメトキシシラン、（３−グリシジルオキシプロピル）メチルジエト
キシシラン、（３−グリシジルオキシプロピル）メチルジフェノキシシラン、［２−（３
，４−エポキシシクロヘキシル）エチル］トリメトキシシランおよび［２−（３，４−エ
ポキシシクロヘキシル）エチル］トリエトキシシランが挙げられる。
【０１４０】
イソシアネート基を含有する典型的なアルコキシシラン化合物としては、（３−イソシ
アナトプロピル）トリメトキシシラン、（３−イソシアナトプロピル）トリエトキシシラ
ン、（３−イソシアナトプロピル）トリフェノキシシラン、（３−イソシアナトプロピル
）メチルジメトキシシラン、（３−イソシアナトプロピル）メチルジエトキシシラン、（
３−イソシアナトプロピル）メチルジフェノキシシランおよび（イソシアナトメチル）メ
チルジメトキシシランが挙げられる。
【０１４１】
典型的な金属カルボキシレート化合物としては、スズテトラアセテート、スズビス（２
−エチルヘキサノエート）およびスズビス（ネオデカノエート）が挙げられる。
【０１４２】
典型的なヒドロカルビル金属カルボキシレート化合物としては、トリフェニルスズ２−
エチルヘキサノエート、トリ−ｎ−ブチルスズ２−エチルヘキサノエート、トリ−ｎ−ブ
チルスズネオデカノエート、トリイソブチルスズ２−エチルヘキサノエート、ジフェニル
スズビス（２−エチルヘキサノエート）、ジ−ｎ−ブチルスズビス（２−エチルヘキサノ
エート）、ジ−ｎ−ブチルスズビス（ネオデカノエート）、フェニルスズトリス（２−エ
チルヘキサノエート）およびｎ−ブチルスズトリス（２−エチルヘキサノエート）が挙げ
られる。
【０１４３】
典型的なヒドロカルビル金属エステル−カルボキシレート化合物としては、ジ−ｎ−ブ
チルスズビス（ｎ−オクチルマレエート）、ジ−ｎ−オクチルスズビス（ｎ−オクチルマ
レエート）、ジフェニルスズビス（ｎ−オクチルマレエート）、ジ−ｎ−ブチルスズビス
（２−エチルヘキシルマレエート）、ジ−ｎ−オクチルスズビス（２−エチルヘキシルマ
レエート）およびジフェニルスズビス（２−エチルヘキシルマレエート）が挙げられる。
【０１４４】
典型的な金属アルコキシド化合物としては、ジメトキシスズ、ジエトキシスズ、テトラ
エトキシスズ、テトラ−ｎ−プロポキシスズ、テトライソプロポキシスズ、テトラ−ｎ−
ブトキシスズ、テトライソブトキシスズ、テトラ−ｔ−ブトキシスズおよびテトラフェノ
キシスズが挙げられる。
【０１４５】
重合混合物に追加することのできる共官能化剤の量は、反応性ポリマーを合成するのに
使用する触媒の種類および量、並びに所望する官能化の程度を含む様々な因子に依存し得
る。ランタニド系触媒を使用して反応性ポリマーを調製する一つ以上の実施形態において
、使用する共官能化剤の量は、ランタニド含有化合物のランタニド金属に関連して説明で
きる。例えば、ランタニド金属に対する共官能化剤のモル比は、約１：１から約２００：
１としてもよく、他の実施形態においては約５：１から約１５０：１としてもよく、およ
び他の実施形態においては約１０：１から約１００：１としてもよい。
【０１４６】
また、使用する共官能化剤の量は、保護されたアミノ基を含有するニトリル化合物にも
関連して説明できる。一つ以上の実施形態において、ニトリル化合物に対する共官能化剤
のモル比は、約０．０５：１から約１：１としてもよく、他の実施形態においては約０．
１：１から約０．８：１としてもよく、および他の実施形態においては約０．２：１から
約０．６：１としてもよい。
【０１４７】
一つ以上の実施形態において、保護されたアミノ基を含有するニトリル化合物（および
、任意に共官能化剤）を、重合混合物の、重合が行われる場所（例えば、容器内）に導入
してもよい。他の実施形態においては、ニトリル化合物を、重合混合物の、重合が行われ
る場所とは異なる場所に導入してもよい。例えば、ニトリル化合物を、ダウンストリーム
リアクター若しくはタンク、インラインリアクター若しくはミキサー、押出機または揮発
物除去機などのダウンストリーム容器内で重合混合物に導入してもよい。
【０１４８】
一つ以上の実施形態において、保護されたアミノ基を含有するニトリル化合物（および
、任意に共官能化剤）は、所望のモノマー転化率に達した後であってクエンチ剤により重
合混合物をクエンチする前に、反応性ポリマーと反応させることができる。一つ以上の実
施形態において、ニトリル化合物と反応性ポリマーとの間の反応は、ピーク重合温度に達
した後３０分以内に起こり、他の実施形態においては５分以内に起こり、および他の実施
形態においては１分以内に起こり得る。一つ以上の実施形態において、ニトリル化合物と
反応性ポリマーとの間の反応は、ピーク重合温度に達した時点で起こり得る。他の実施形
態において、ニトリル化合物と反応性ポリマーとの間の反応は、反応性ポリマーを貯蔵し
た後に起こり得る。一つ以上の実施形態において、反応性ポリマーの貯蔵は、不活性雰囲
気下で、室温またはそれ以下の温度で行う。一つ以上の実施形態において、ニトリル化合
物と反応性ポリマーとの間の反応は、約１０℃〜約１５０℃、他の実施形態においては約
２０℃〜約１００℃の温度で起こり得る。ニトリル化合物と反応性ポリマーとの間の反応
が完了するのに必要な時間は、反応性ポリマーの調製に使用した触媒の種類および量、ニ
トリル化合物の種類および量、官能化反応が行われる温度等の様々な因子に依存する。一
つ以上の実施形態において、ニトリル化合物と反応性ポリマーとの間の反応は、約１０〜
６０分間行うことができる。
【０１４９】
一つ以上の実施形態において、反応性ポリマーと保護されたアミノ基を含有するニトリ
ル化合物（および、任意に官能化剤）との間の反応が終了し、または完了した後、クエン
チ剤を重合混合物に追加することで、反応性ポリマーとニトリル化合物との反応生成物に
プロトンを付加し、任意の残留する反応性ポリマー鎖を不活性化し、および／または触媒
若しくは触媒成分を不活性化することができる。クエンチ剤としては、限定されるもので
はないが、アルコール、カルボン酸、無機酸、水またはそれらの混合物等のプロトン性化
合物が挙げられる。２，６−ジ−ｔｅｒｔ−ブチル−４−メチルフェノール等の酸化防止
剤を、クエンチ剤の追加と同時に、追加の前に、または追加の後に加えてもよい。使用す
る酸化防止剤の量は、ポリマー生成物の重量の０．２％〜１％の範囲としてもよい。さら
に、オイルをポリマーに追加することにより、モノマーに溶解または懸濁したポリマーセ
メント状またはポリマー状のポリマー生成物を油展することができる。本発明の実施にお
いては、加えるオイルの量は制限されず、従って通常の量（例えば、５〜５０ｐｈｒ）で
加えてよい。使用し得る有用なオイルまたはエクステンダーとしては、芳香族油、パラフ
ィン油、ナフテン油、ヒマシ油以外の植物油、並びにＭＥＳ、ＴＤＡＥ、ＳＲＡＥおよび
重質ナフテン油等の低ＰＣＡ油が挙げられるが、これらに限定されない。
【０１５０】
重合混合物をクエンチしたら、重合混合物の様々な成分を回収することができる。一つ
以上の実施形態において、未反応のモノマーを重合混合物から回収することができる。例
えば、当該分野において周知の技術を用いて、重合混合物からモノマーを蒸留することが
できる。一つ以上の実施形態において、重合混合物からモノマーを回収するのに揮発物除
去機を使用してもよい。重合混合物からモノマーを回収したら、モノマーを精製し、貯蔵
し、および／または再び重合プロセスに戻してもよい。
【０１５１】
当該分野において周知の技術を用い、重合混合物からポリマー生成物を回収してもよい
。一つ以上の実施形態において、脱溶媒および乾燥技術を用いてもよい。例えば、脱溶媒
押出機等の加熱したスクリュー装置に重合混合物を通すことで、適切な温度（例えば、約
１００℃〜約１７０℃）および大気圧または減圧下での蒸発により揮発性物質を除去し、
ポリマーを回収することができる。この処理は、未反応のモノマーおよび何れの低沸点溶
媒を除去するのにも役立つものである。或いは、重合混合物を水蒸気脱溶媒させ、得られ
たポリマークラムを温風トンネル内で乾燥することにより、ポリマーを回収することもで
きる。また、重合混合物をそのままドラム乾燥機で乾燥することによっても、ポリマーを
回収することができる。
【０１５２】
反応性ポリマーと保護されたアミノ基を含有するニトリル化合物（および、任意に官能
化剤）が反応すると、プロトンが付加され、またはさらに変性され得る新規の官能化ポリ
マーが生成すると考えられているが、あらゆる実施形態において生成した官能化ポリマー
の正確な化学構造、特にニトリル化合物および任意に官能化剤によってポリマー鎖に付与
する残基に関する構造については、正確には知られていない。実際に、官能化ポリマーの
構造は、反応性ポリマーの調製に用いる条件（例えば、触媒の種類および量）、並びにニ
トリル化合物（および、任意に官能化剤）と反応性ポリマーとの反応に用いる条件（例え
ば、ニトリル化合物および官能化剤の種類および量）等の様々な因子に依存し得ると推察
されている。
【０１５３】
一つ以上の実施形態において、反応性ポリマーと保護されたアミノ基を含有するニトリ
ル化合物との反応、特にクエンチ剤を用いた反応の後に得られる生成物の一つは、下記式
：
【化９】
2014098153.tif 000011
［式中、πはシス−１，４−結合含有量が６０％よりも多いシス−１，４−ポリジエン鎖
であり、Ｒ１は二価の有機基であり、Ｒ２およびＲ３はそれぞれ独立して一価の有機基若
しくは加水分解性の基であるか、Ｒ２およびＲ３は結合して二価の有機基を形成する］で
定義される官能化ポリマーとなり得る。
【０１５４】
上の式で説明される官能化ポリマーは、湿気にさらされた状況において、下記式：
【化１０】
2014098153.tif 000012
［式中、πはシス−１，４−結合含有量が６０％よりも多いシス−１，４−ポリジエン鎖
であり、Ｒ１は二価の有機基であり、Ｒ２およびＲ３はそれぞれ独立して一価の有機基若
しくは水素原子であるか、Ｒ２およびＲ３は結合して二価の有機基を形成する］で定義さ
れる官能化ポリマーに転換し得ると考えられている。
【０１５５】
一つ以上の実施形態において、本発明によって調製する官能化ポリマーは、不飽和を含
有し得る。これらの、またはより多くの実施形態において、官能化ポリマーは、加硫可能
である。一つ以上の実施形態において、官能化ポリマーは、０℃未満の、他の実施形態に
おいては−２０℃未満の、および他の実施形態においては−３０℃未満のガラス転移温度
（Ｔｇ）を有し得る。一実施形態において、これらのポリマーは単一のガラス転移温度を
示し得る。特定の実施形態において、かかるポリマーは水素化しても、または部分的に水
素化してもよい。
【０１５６】
一つ以上の実施形態において、本発明の官能化ポリマーは、シス−１，４−結合含有量
が約６０％よりも多い、他の実施形態においては約７５％よりも多い、他の実施形態にお
いては約９０％よりも多い、および他の実施形態においては約９５％よりも多いシス−１
，４−ポリジエンであってもよく、このパーセントは、ジエンのマー単位総数に対する、
シス−１，４−結合を取っているジエンのマー単位数に基づく。また、これらのポリマー
は、１，２−結合含有量が約７％未満、他の実施形態においては５％未満、他の実施形態
においては２％未満、および他の実施形態においては１％未満であってもよく、このパー
セントは、ジエンのマー単位総数に対する、１，２−結合を取っているジエンのマー単位
数に基づく。ジエンのマー単位の残りは、トランス−１，４−結合を取り得る。シス−１
，４−結合、１，２−結合およびトランス−１，４−結合の含有量は、赤外分光法で測定
することができる。これらのポリマーの数平均分子量（Ｍｎ）は、ポリスチレン標準物質
および当該ポリマーのマーク−ホーウィンク定数で校正されたゲル透過クロマトグラフィ
ー（ＧＰＣ）での測定で、約１，０００〜約１，０００，０００、他の実施形態において
は約５，０００〜約２００，０００、他の実施形態においては約２５，０００〜約１５０
，０００、および他の実施形態においては約５０，０００〜約１２０，０００であっても
よい。これらのポリマーの分子量分布または多分散性（Ｍｗ／Ｍｎ）は、約１．５〜約５
．０であってもよく、および他の実施形態においては約２．０〜約４．０であってもよい
。
【０１５７】
有利なことに、本発明の官能化ポリマーは、改善されたコールドフロー耐性を示し、低
減されたヒステリシスを示すゴム組成物をもたらし得る。官能化ポリマーは、タイヤ部品
の製造に使用できるゴム組成物の調製において特に有用である。ゴムの配合技術およびそ
れに使用する添加剤は、「ゴム技術」 、(第三版、１９７３年)の「ゴムの配合と加硫」
にて一般に開示されている。
【０１５８】
官能化ポリマーを単独で、または他のエラストマー（即ち、加硫することができ、それ
によりゴム状またはエラストマー特性を持つ組成物を形成するポリマー）とともに使用す
ることにより、ゴム組成物を調製できる。使用してもよい他のエラストマーとして、天然
ゴムおよび合成ゴムが挙げられる。合成ゴムは、典型的には、共役ジエンモノマーの重合
、共役ジエンモノマーとビニル置換芳香族モノマー等の他のモノマーとの共重合、または
エチレンと一つ以上のα−オレフィンおよび任意に一つ以上のジエンモノマーとの共重合
から生じる。
【０１５９】
典型的なエラストマーとしては、天然ゴム、合成ポリイソプレン、ポリブタジエン、ポ
リイソブチレン−ｃｏ−イソプレン、ネオプレン、ポリ（エチレン−ｃｏ−プロピレン）
、ポリ（スチレン−ｃｏ−ブタジエン）、ポリ（スチレン−ｃｏ−イソプレン）、ポリ（
スチレン−ｃｏ−イソプレン−ｃｏ−ブタジエン）、ポリ（イソプレン−ｃｏ−ブタジエ
ン）、ポリ（エチレン−ｃｏ−プロピレン−ｃｏ−ジエン）、ポリスルフィドゴム、アク
リルゴム、ウレタンゴム、シリコーンゴム、エピクロロヒドリンゴム、およびそれらの混
合物が挙げられる。これらのエラストマーは、直鎖状、分岐状および星形を含む無数の高
分子構造を有し得る。
【０１６０】
ゴム組成物は、無機充填剤、および有機充填剤等の充填剤を含んでもよい。有機充填剤
の例としては、カーボンブラックおよびスターチが挙げられる。無機充填剤としては、シ
リカ、水酸化アルミニウム、水酸化マグネシウム、マイカ、タルク（マグネシウムシリケ
ート水和物）、およびクレー（アルミニウムシリケート水和物）が挙げられる。カーボン
ブラックおよびシリカが、タイヤ製造において最も一般的な充填剤である。特定の実施形
態においては、異なる充填剤の混合物を有利に用いてもよい。
【０１６１】
一つ以上の実施形態において、カーボンブラックとしては、ファーネスブラック、チャ
ンネルブラックおよびランプブラックが挙げられる。より具体的なカーボンブラックの例
としては、超耐摩耗性ファーネスブラック、準超耐摩耗性ファーネスブラック、高耐摩耗
性ファーネスブラック、高速押出性ファーネスブラック、微粒子ファーネスブラック、半
補強性ファーネスブラック、中級作業性チャンネルブラック、ハード作業性チャンネルブ
ラック、導電性チャンネルブラックおよびアセチレンブラックが挙げられる。
【０１６２】
特定の実施形態において、カーボンブラックは、表面積（ＥＭＳＡ）が少なくとも２０
ｍ２／ｇ、他の実施形態においては少なくとも３５ｍ２／ｇであってよく；表面積値は、
臭化セチルトリメチルアンモニウム（ＣＴＡＢ）技術を使用してＡＳＴＭ  Ｄ−１７６５
によって測定できる。カーボンブラックは、ペレット形状またはペレット化されていない
綿状であってもよい。カーボンブラックの好ましい形状は、ゴム配合物の混合に使用する
混合装置の種類に依存し得る。
【０１６３】
ゴム組成物に使用するカーボンブラックの量は、ゴム１００重量部につき最大で約５０
重量部（ｐｈｒ）とすることができ、典型的には約５〜約４０ｐｈｒである。
【０１６４】
使用してもよい市販のシリカとしては、Ｈｉ−Ｓｉｌ（商標）２１５、Ｈｉ−Ｓｉｌ（
商標）２３３およびＨｉ−Ｓｉｌ（商標）１９０（ＰＰＧインダストリーズ株式会社；ピ
ッツバーグ、ペンシルバニア）がある。市販のシリカの他の納入業者としては、グレース
デビソン（ボルティモア、メリーランド）、デグサ株式会社（パーシッパニー、ニュージ
ャージー）、ロディアシリカシステムズ（クランベリー、ニュージャージー）およびＪ．
Ｍ．フーバー株式会社（エジソン、ニュージャージー）が挙げられる。
【０１６５】
一つ以上の実施形態において、シリカは、その表面積に特徴があり、一定の強化特性を
与える。ブルナウアー、エメットおよびテラーによる（ＢＥＴ）方法は、表面積を測定す
る公認の方法である（J. Am. Chem. Soc.、第６０巻、３０９頁の記載を参照のこと）。
シリカのＢＥＴ表面積は、一般的に４５０ｍ２／ｇ未満である。表面積の有用な範囲とし
ては、約３２〜約４００ｍ２／ｇ、約１００〜約２５０ｍ２／ｇ、および約１５０〜約２
２０ｍ２／ｇが挙げられる。
【０１６６】
シリカのｐＨは、一般的に約５から約７または７を僅かに上回り、または他の実施形態
においては、約５．５から約６．８である。
【０１６７】
充填剤としてシリカを（単独で、または他の充填剤とともに）使用する一つ以上の実施
形態において、シリカとエラストマーとの相互作用を強化するため、混合中にカップリン
グ剤および／または遮蔽剤をゴム組成物に追加してもよい。有用なカップリング剤及び遮
蔽剤は、米国特許第３,８４２,１１１号、第３,８７３,４８９号、第３,９７８,１０３号
、第３,９９７,５８１号、第４,００２,５９４号、第５,５８０,９１９号、第５,５８３,
２４５号、第５,６６３,３９６号、第５,６７４,９３２号、第５,６８４,１７１号、第５
,６８４,１７２号、第５,６９６,１９７号、第６,６０８,１４５号、第６,６６７,３６２
号、第６,５７９,９４９号、第６,５９０,０１７号、第６,５２５,１１８号、第６,３４
２,５５２号、及び第６,６８３,１３５号に開示されており、これらを参照することによ
り本明細書に取り込む。
【０１６８】
ゴム組成物に使用するシリカの量は、約１〜約１００ｐｈｒ、または他の実施形態にお
いては約５〜約８０ｐｈｒとすることができる。有用な上限は、シリカによって付与され
る高粘度により制限される。シリカをカーボンブラックとともに使用する場合、シリカの
量を約１ｐｈｒ程度まで減らすことができ、シリカの量が減るに従って、使用するカップ
リング剤および遮蔽剤の量も減らすことができる。一般的に、カップリング剤および遮蔽
剤の量は、使用するシリカの重量に対して約４％〜約２０％の範囲にある。
【０１６９】
硫黄系または過酸化物系の硬化系を含め、多くのゴム硬化剤（加硫剤とも呼ばれる）を
使用してもよい。硬化剤は、カーク・オスマー著，「化学技術百科事典」、第２０巻、３
６５−４６８頁（第三版，１９８２年）、特に「加硫剤及び助剤」，３９０−４０２頁、
およびＡ．Ｙ．コラン著，「高分子科学工学百科辞典」（第二版，１９８９年）の「加硫
」に記載されており、これらを参照することにより本明細書に組み込む。加硫剤は、単独
で使用しても組み合わせてもよい。
【０１７０】
典型的にゴム組成物に使用する他の成分もまた、ゴム組成物に追加してもよい。これら
としては、促進剤、促進剤の活性剤、オイル、可塑剤、ワックス、スコーチ防止剤、加工
助剤、酸化亜鉛、粘着付与樹脂、補強性樹脂、ステアリン酸等の脂肪酸、解膠剤並びに酸
化防止剤およびオゾン劣化防止剤等の劣化防止剤が挙げられる。特定の実施形態において
、使用するオイルは、上述のエクステンダーオイルとして通常用いられるオイルを含む。
【０１７１】
ゴム組成物の全ての材料を、バンバリーまたはブラベンダーミキサー、押出機、ニーダ
ー、および二本ロールミル等の標準的な混合装置で混合することができる。一つ以上の実
施形態においては、前記材料を２以上の段階で混合する。第一段階（しばしばマスターバ
ッチ混合段階と称される）では、典型的にゴム成分および充填剤を含有する、いわゆるマ
スターバッチを調製する。早期加硫（スコーチとしても知られる）を防止するため、マス
ターバッチからは加硫剤を排除してもよい。開始温度を約２５℃〜約１２５℃とし、排出
温度を約１３５℃〜約１８０℃として、マスターバッチを混合してもよい。マスターバッ
チを調製したら、加硫剤を導入し、最終混合段階でマスターバッチに混ぜ込むが、この時
、典型的には、早期加硫の可能性を低減するために比較的低い温度で実施する。任意に、
マスターバッチ混合段階と最終混合段階の間で、リミルと呼ばれる追加混合段階を行うこ
とができる。充填剤としてシリカがゴム組成物中に含まれる場合には、一つ以上のリミル
段階をしばしば行う。これらのリミル中に、本発明の官能化ポリマーを含む様々な成分を
加えることができる。
【０１７２】
特にシリカを充填したタイヤ配合物に適用できる混合手順および条件は、米国特許第５
，２２７，４２５号、第５，７１９，２０７号、第５，７１７，０２２号および欧州特許
第８９０，６０６号に記載されており、これらの全てを参照することにより本明細書に組
み込む。一実施形態においては、実質的にカップリング剤および遮蔽剤が存在しない状態
で本発明の官能化ポリマーとシリカとを含ませることにより、初期マスターバッチを調製
する。
【０１７３】
本発明の官能化ポリマーから調製したゴム組成物は、トレッド、サブトレッド、サイド
ウォール、ボディプライスキム、ビードフィラー等のタイヤ部品の成形に特に有用である
。好ましくは、本発明の官能性ポリマーを、トレッドおよびサイドウォールの配合物に使
用する。一つ以上の実施形態において、これらのトレッドまたはサイドウォール配合物は
、配合物中のゴムの総重量に対して、約１０重量％から約１００重量％、他の実施形態に
おいては約３５重量％から約９０重量％、および実施形態においては約５０重量％から８
０重量％の官能化ポリマーを含み得る。
【０１７４】
タイヤ製造においてゴム組成物を使用する場合、これらの組成物を、標準的なゴムの成
形技術、鋳型技術および硬化技術を含む通常のタイヤ製造技術に従ってタイヤ部品に加工
することができる。典型的に、加硫は、鋳型中で加硫可能な組成物を加熱することでその
効果が生じ；例えば、それを約１４０℃〜約１８０℃に加熱してもよい。硬化または架橋
したゴム組成物は、加硫物と称されることがあり、一般的に、熱硬化性の三次元高分子網
目構造を含有する。充填剤や加工助剤等の他の成分を、架橋網目構造に亘って均一に分散
させてもよい。空気入りタイヤを、米国特許第５,８６６,１７１号、第５,８７６,５２７
号、第５,９３１,２１１号及び第５,９７１,０４６号で説明されたようにして作製でき、
これらを参照することにより本明細書に組み込む。
【０１７５】
本発明の実施を明示するため、下記の実施例を準備し、試験した。しかしながら、これ
らの実施例は、本発明の範囲を限定するものと見なされるべきではない。特許請求の範囲
が本発明を規定する役割を果たす。
【実施例】
【０１７６】
（例１．３−［ビス（トリメチルシリル）アミノ］プロピオニトリル（３−ＢＴＭＳＡＰ
Ｎ）の合成）
３−アミノプロピオニトリル約５．０４ｇ、トリエチルアミン１６．０１ｇおよびトル
エン１０ｍｌを、氷浴で冷却した丸底反応フラスコ中で混合した。この混合物に、トルエ
ン５０ｍｌにトリメチルシリルトリフルオロメタンスルホネート３５．１６ｇを加えた溶
液を、一滴ずつ追加した。得られた混合物を室温で二日間撹拌し、二相混合物を与えた。
上層を別のフラスコに移し、下層を５０ｍｌのトルエンで抽出した。合わせたトルエン溶
液を真空下で蒸発させた。残留物を１００ｍｌのヘキサンで抽出し、ヘキサン層を真空下
で蒸発させ、白色固体として３−［ビス（トリメチルシリル）アミノ］プロピオニトリル
（３−ＢＴＭＳＡＰＮ）を生成させた（１３．８６ｇ、９０％収率）。生成物の１Ｈ Ｎ
ＭＲデータ（Ｃ６Ｄ６、２５℃、テトラメチルシランを基準とする）は、δ２．６５（三
重線、２Ｈ、ＣＨ２プロトン）、１．５９（三重線、２Ｈ、ＣＨ２プロトン）、−０．０
５（一重線、１８Ｈ、Ｓｉ−ＣＨ３プロトン）である。１Ｈ ＮＭＲデータから、生成物
の構造は以下の通りであると決定した。
【化１１】
2014098153.tif 000013
【０１７７】
（例２．４−［ビス（トリメチルシリル）アミノメチル］ベンゾニトリル（４−ＢＴＭＳ
ＡＭＢＺＮ）の合成）
４−（アミノメチル）ベンゾニトリル塩酸塩約５．２０ｇ、トリエチルアミン１０．３
０ｇおよびトルエン１０ｍｌを、氷浴で冷却した丸底反応フラスコ中で混合した。この混
合物に、トルエン５０ｍｌにトリメチルシリルトリフルオロメタンスルホネート１５．１
ｇを加えた溶液を、一滴ずつ追加した。得られた混合物を室温で三日間撹拌し、二相混合
物を与えた。上層を別のフラスコに移し、下層を４０ｍｌのトルエンで抽出した。合わせ
たトルエン溶液を真空下で蒸発させた。残留物を１００ｍｌのヘキサンで抽出し、ヘキサ
ン層を真空下で蒸発させ、白色固体として４−［ビス（トリメチルシリル）アミノメチル
］ベンゾニトリル（４−ＢＴＭＳＡＭＢＺＮ）を生成させた（８．１２ｇ、９５％収率）
。生成物の１Ｈ ＮＭＲデータ（Ｃ６Ｄ６、２５℃、テトラメチルシランを基準とする）
は、δ７．００（二重線、２Ｈ、芳香族プロトン）、６．８３（二重線、２Ｈ、芳香族プ
ロトン）、３．７２（一重線、２Ｈ、ＣＨ２プロトン）、−０．０６（一重線、１８Ｈ、
Ｓｉ−ＣＨ３プロトン）である。１Ｈ ＮＭＲデータから、生成物の構造は以下の通りで
あると決定した。
【化１２】
2014098153.tif 000014
【０１７８】
（例３．３−［ビス（トリメチルシリル）アミノ］ベンゾニトリル（３−ＢＴＭＳＡＢＺ
Ｎ）の合成）
３−アミノベンゾニトリル約５．８７ｇ、トリエチルアミン１１．５７ｇおよびトルエ
ン１０ｍｌを、氷浴で冷却した丸底反応フラスコ中で混合した。この混合物に、トルエン
５０ｍｌにトリメチルシリルトリフルオロメタンスルホネート２５．４１ｇを加えた溶液
を、一滴ずつ追加した。得られた混合物を１２時間還流して加熱し、二相混合物を与えた
。上層を別のフラスコに移し、下層を４０ｍｌのトルエンで抽出した。合わせたトルエン
溶液を真空下で蒸発させた。残留物を１００ｍｌのヘキサンで抽出し、ヘキサン層を真空
下で蒸発させ、茶色の油として３−［ビス（トリメチルシリル）アミノ］ベンゾニトリル
（３−ＢＴＭＳＡＢＺＮ）を生成させた（１２．６２ｇ、９７％収率）。生成物の１Ｈ 
ＮＭＲデータ（Ｃ６Ｄ６、２５℃、テトラメチルシランを基準とする）は、δ７．００（
多重線、１Ｈ、芳香族プロトン）、６．８１（多重線、１Ｈ、芳香族プロトン）、６．６
７（多重線、１Ｈ、芳香族プロトン）、６．５９（多重線、１Ｈ、芳香族プロトン）、−
０．１０（一重線、１８Ｈ、Ｓｉ−ＣＨ３プロトン）である。１Ｈ ＮＭＲデータから、
生成物の構造は以下の通りであると決定した。
【化１３】
2014098153.tif 000015
【０１７９】
（例４．４−［ビス（トリメチルシリル）アミノ］ベンゾニトリル（４−ＢＴＭＳＡＢＺ
Ｎ）の合成）
４−アミノベンゾニトリル約５．０９ｇ、トリエチルアミン１０．０３ｇおよびトルエ
ン１０ｍｌを、氷浴で冷却した丸底反応フラスコ中で混合した。この混合物に、トルエン
５０ｍｌにトリメチルシリルトリフルオロメタンスルホネート２２．０２ｇを加えた溶液
を、一滴ずつ追加した。得られた混合物を４０時間還流して加熱し、二相混合物を与えた
。上層を別のフラスコに移し、下層を４０ｍｌのトルエンで抽出した。合わせたトルエン
溶液を真空下で蒸発させた。残留物を１００ｍｌのヘキサンで抽出し、ヘキサン層を真空
下で蒸発させ、茶色の油として４−［ビス（トリメチルシリル）アミノ］ベンゾニトリル
（４−ＢＴＭＳＡＢＺＮ）を生成させた（１０．７７ｇ、９５％収率）。生成物の１Ｈ 
ＮＭＲデータ（Ｃ６Ｄ６、２５℃、テトラメチルシランを基準とする）は、δ６．９３（
二重線、２Ｈ、芳香族プロトン）、６．４３（二重線、２Ｈ、芳香族プロトン）、−０．
０７（一重線、１８Ｈ、Ｓｉ−ＣＨ３プロトン）である。１Ｈ ＮＭＲデータから、生成
物の構造は以下の通りであると決定した。
【化１４】
2014098153.tif 000016
【０１８０】
（例５．５−［ビス（トリメチルシリル）アミノ］−２−ピリジンカルボニトリル（ＢＴ
ＭＳＡＰｙＣＮ）の合成）
５−アミノ−２−ピリジンカルボニトリル約６．１７ｇ、トリエチルアミン１１．５４
ｇおよびトルエン１０ｍｌを、氷浴で冷却した丸底反応フラスコ中で混合した。この混合
物に、トルエン７０ｍｌにトリメチルシリルトリフルオロメタンスルホネート２５．３４
ｇを加えた溶液を、一滴ずつ追加した。得られた混合物を２．５時間還流して加熱し、そ
の後、真空下で蒸発させた。残留物を１００ｍｌのヘキサンで抽出した。ヘキサン層を重
炭酸ナトリウム飽和水溶液（各回８０ｍｌ）で２回洗浄し、無水硫酸ナトリウムで乾燥さ
せ、真空下で蒸発させ、緑色の油として５−［ビス（トリメチルシリル）アミノ］−２−
ピリジンカルボニトリル（ＢＴＭＳＡＰｙＣＮ）を生成させた（８．６７ｇ、６４％収率
）。生成物の１Ｈ ＮＭＲデータ（Ｃ６Ｄ６、２５℃、テトラメチルシランを基準とする
）は、δ８．０７（二重の二重線、１Ｈ、芳香族プロトン）、６．７０（二重の二重線、
１Ｈ、芳香族プロトン）、６．４５（二重の二重線、１Ｈ、芳香族プロトン）、−０．１
６（一重線、１８Ｈ、Ｓｉ−ＣＨ３プロトン）である。１Ｈ ＮＭＲデータから、生成物
の構造は以下の通りであると決定した。
【化１５】
2014098153.tif 000017
【０１８１】
（例６．３−［（トリメチルシリル）（メチル）アミノ］プロピオニトリル（３−ＴＭＳ
ＭＡＰＮ）の合成）
３−（メチルアミノ）プロピオニトリル（２３．４ｍｌ）を含むジクロロメタン（３５
０ｍｌ）の冷却溶液に、トリエチルアミン（３８．３ｍｌ）およびトリメチルシリルクロ
ライド（３３．２ｍｌ）を加えた。この混合物を、室温で１８時間撹拌した。生成したト
リエチルアミン塩酸塩をろ過で分離し、４０ｍｌのヘキサンで洗浄した。合わせたろ液を
、ロータリーエバポレーターを用いて蒸発させた。シロップ状残留物を真空下で蒸留し、
黄色の液体として３−［（トリメチルシリル）（メチル）アミノ］プロピオニトリル（３
−ＴＭＳＭＡＰＮ）を得た。生成物の１Ｈ ＮＭＲデータ（ＣＤＣｌ３、２５℃、テトラ
メチルシランを基準とする）は、δ３．０７（三重線、２Ｈ、Ｎ−ＣＨ２プロトン）、２
．４８（一重線、３Ｈ、Ｎ−ＣＨ３プロトン）、２．４２（三重線、２Ｈ、ＣＨ２ＣＮプ
ロトン）、０．０９（一重線、９Ｈ、Ｓｉ−ＣＨ３プロトン）である。１Ｈ ＮＭＲデー
タから、生成物の構造は以下の通りであると決定した。
【化１６】
2014098153.tif 000018
【０１８２】
（例７．３−［（トリメチルシリル）（エチル）アミノ］プロピオニトリル（３−ＴＭＳ
ＥＡＰＮ）の合成）
３−（エチルアミノ）プロピオニトリル（１０．６ｍｌ）を含むジクロロメタン（３５
０ｍｌ）の冷却溶液に、トリエチルアミン（１４．７ｍｌ）およびトリメチルシリルクロ
ライド（１２．７ｍｌ）を加えた。この混合物を、室温で１８時間撹拌した。生成したト
リエチルアミン塩酸塩をろ過で分離し、４０ｍｌのヘキサンで洗浄した。合わせたろ液を
、ロータリーエバポレーターを用いて蒸発させた。シロップ状残留物を真空下で蒸留し、
黄色の液体として３−［（トリメチルシリル）（エチル）アミノ］プロピオニトリル（３
−ＴＭＳＥＡＰＮ）を得た。生成物の１Ｈ ＮＭＲデータ（Ｃ６Ｄ６、２５℃、テトラメ
チルシランを基準とする）は、δ２．５４（三重線、２Ｈ、Ｎ−ＣＨ２プロトン）、２．
４１（四重線、２Ｈ、Ｎ−ＣＨ２プロトン）、１．５５（三重線、２Ｈ、ＣＨ２ＣＮプロ
トン）、０．７０（三重線、３Ｈ、ＣＨ３プロトン）、０．００（一重線、９Ｈ、Ｓｉ−
ＣＨ３プロトン）である。１Ｈ ＮＭＲデータから、生成物の構造は以下の通りであると
決定した。
【化１７】
2014098153.tif 000019
【０１８３】
（例８．Ｎ−トリメチルシリル−３，３’−イミノジプロピオニトリル（ＴＭＳＩＤＰＮ
）の合成）
３，３’−イミノジプロピオニトリル（２４．２ｍｌ）を含むジクロロメタン（３５０
ｍｌ）の冷却溶液に、トリエチルアミン（３０．７ｍｌ）およびトリメチルシリルクロラ
イド（２６．６ｍｌ）を加えた。この混合物を、室温で１８時間撹拌した。生成したトリ
エチルアミン塩酸塩をろ過で分離し、４０ｍｌのヘキサンで洗浄した。合わせたろ液を、
ロータリーエバポレーターを用いて蒸発させた。シロップ状残留物を真空下で蒸留し、淡
黄色の液体としてＮ−トリメチルシリル−３，３’−イミノジプロピオニトリル（ＴＭＳ
ＩＤＰＮ）を得た。生成物の１Ｈ ＮＭＲデータ（ＣＤＣｌ３、２５℃、テトラメチルシ
ランを基準とする）は、δ３．１５（三重線、４Ｈ、Ｎ−ＣＨ２プロトン）、２．４２（
三重線、４Ｈ、Ｎ−ＣＨ２プロトン）、０．１５（一重線、９Ｈ、Ｓｉ−ＣＨ３プロトン
）である。１Ｈ ＮＭＲデータから、生成物の構造は以下の通りであると決定した。
【化１８】
2014098153.tif 000020
【０１８４】
（例９．未変性シス−１，４−ポリブタジエンの合成）
タービン型の撹拌ブレードを備え、窒素パージされた２ガロンのリアクターに、ヘキサ
ン１３８３ｇと、２０．６重量％の１，３−ブタジエンのヘキサン溶液３０８３ｇとを加
えた。４．３２Ｍのメチルアルミノキサンのトルエン溶液７．３５ｍｌ、２０．６重量％
の１，３−ブタジエンのヘキサン溶液１．８３ｇ、０．５３７Ｍのネオジムバーサテート
のシクロヘキサン溶液０．５９ｍｌ、１．０Ｍのジイソブチルアルミニウムハイドライド
のヘキサン溶液６．６７ｍｌおよび１．０Ｍのジエチルアルミニウムクロライドのヘキサ
ン溶液１．２７ｍｌを混合して、予備形成触媒を調製した。触媒を１５分間熟成させ、リ
アクターに投入した。その後、リアクターのジャケットの温度を６５℃に設定した。触媒
を添加してから約６０分後、重合混合物を室温まで冷却し、１２重量％の２，６−ジ−ｔ
ｅｒｔ−ブチル−４−メチルフェノールのイソプロパノール溶液３０ｍｌでクエンチした
。得られたポリマーセメントを、５ｇの２，６−ジ−ｔｅｒｔ−ブチル−４−メチルフェ
ノールを含有するイソプロパノール１２リットルで凝固させ、その後ドラム乾燥した。大
ローターを備えたアルファテクノロジー社製ムーニー粘度計を使用し、予熱時間１分、運
転時間４分で、得られたポリマーの１００℃におけるムーニー粘度（ＭＬ１＋４）を測定
したところ、２６．５であった。ゲル透過クロマトグラフィー(ＧＰＣ)で測定したところ
、ポリマーは、数平均分子量（Ｍｎ）が１０９，４００であり、重量平均分子量（Ｍｗ）
が２２１，９００であり、そして分子量分布（Ｍｗ／Ｍｎ）が２．０３であった。ポリマ
ーを赤外分光分析したところ、シス−１，４−結合含有量は９４．４％であり、トランス
−１，４−結合含有量は５．１％であり、および１，２−結合含有量は０．５％であった
。
【０１８５】
ポリマーのコールドフロー耐性を、スコット社製の塑性試験機を用いて測定した。１０
０℃で２０分間、約２．５ｇのポリマーを直径１５ｍｍ、高さ１２ｍｍの円筒状ボタンに
成型した。室温まで冷却した後、モールドからボタンを取り外し、スコット社製の塑性試
験機に室温で設置した。試料に５ｋｇの負荷を加えた。８分後、残留ゲージ（即ち、試料
厚さ）を測定し、そしてポリマーのコールドフロー耐性の指標とした。一般的に、高い残
留ゲージ値は、良好なコールドフロー耐性を示す。
【０１８６】
かかるポリマーの性質を、表１にまとめる。
【表１】
2014098153.tif 000021
【０１８７】
（例１０．未変性シス−１，４−ポリブタジエンの合成）
タービン型撹拌ブレードを備え、窒素パージされた２ガロンのリアクターに、ヘキサン
１６３１ｇと、２２．４重量％の１，３−ブタジエンのヘキサン溶液２８３５ｇとを加え
た。４．３２Ｍのメチルアルミノキサンのトルエン溶液６．１０ｍＬ、２２．４重量％の
１，３−ブタジエンのヘキサン溶液１．２７ｇ、０．５３７Ｍのネオジムバーサテートの
シクロヘキサン溶液０．４９ｍＬ、１．０Ｍのジイソブチルアルミニウムハイドライドの
ヘキサン溶液５．５３ｍＬおよび１．０Ｍのジエチルアルミニウムクロライドのヘキサン
溶液１．０５ｍＬを混合して、予備形成触媒を調製した。触媒を１５分間熟成させ、リア
クターに投入した。その後、リアクターのジャケットの温度を６５℃に設定した。触媒を
添加してから約７２分後、重合混合物を室温まで冷却し、１２重量％の２，６−ジ−ｔｅ
ｒｔ−ブチル−４−メチルフェノールのイソプロパノール溶液３０ｍｌでクエンチした。
得られたポリマーセメントを、５ｇの２，６−ジ−ｔｅｒｔ−ブチル−４−メチルフェノ
ールを含有するイソプロパノール１２リットルで凝固させ、その後ドラム乾燥した。得ら
れたポリマーの性質を、表１にまとめる。
【０１８８】
（例１１．３−［ビス（トリメチルシリル）アミノ］プロピオニトリル（３−ＢＴＭＳＡ
ＰＮ）で変性させたシス−１，４−ポリブタジエンの合成）
タービン型撹拌ブレードを備え、窒素パージされた２ガロンのリアクターに、ヘキサン
１５７９ｇと、２２．０重量％の１，３−ブタジエンのヘキサン溶液２８８６ｇとを加え
た。４．３２Ｍのメチルアルミノキサンのトルエン溶液７．３５ｍｌ、２２．０重量％の
１，３−ブタジエンのヘキサン溶液１．５６ｇ、０．５３７Ｍのネオジムバーサテートの
シクロヘキサン溶液０．５９ｍｌ、１．０Ｍのジイソブチルアルミニウムハイドライドの
ヘキサン溶液６．６７ｍｌおよび１．０Ｍのジエチルアルミニウムクロライドのヘキサン
溶液１．２７ｍｌを混合して、予備形成触媒を調製した。触媒を１５分間熟成させ、リア
クターに投入した。その後、リアクターのジャケットの温度を６５℃に設定した。触媒を
添加してから約６０分後、重合混合物を室温まで冷却した。
【０１８９】
得られた未変性のポリマーセメント（即ち、擬似リビングポリマーセメント）約４１４
ｇを、リアクターから窒素パージされたボトルに移した後、０．５００Ｍの３−［ビス（
トリメチルシリル）アミノ］プロピオニトリル（３−ＢＴＭＳＡＰＮ）のヘキサン溶液５
．１０ｍｌを加えた。そのボトルを、６５℃に維持した水浴中で３０分間振とうした。得
られたポリマーセメントを、１２重量％の２，６−ジ−ｔｅｒｔ−ブチル−４−メチルフ
ェノールのイソプロパノール溶液３ｍｌでクエンチし、０．５ｇの２，６−ジ−ｔｅｒｔ
−ブチル−４−メチルフェノールを含有するイソプロパノール２リットルで凝固させ、そ
の後ドラム乾燥した。得られた３−ＢＴＭＳＡＰＮ−変性ポリマーの性質を、表１にまと
める。
【０１９０】
（例１２．４−［ビス（トリメチルシリル）アミノメチル］ベンゾニトリル（４−ＢＴＭ
ＳＡＭＢＺＮ）で変性させたシス−１，４−ポリブタジエンの合成）
例１１で合成した擬似リビングポリマーセメント約３４２ｇを、リアクターから窒素パ
ージされたボトルに移した後、０．２３７Ｍの４−［ビス（トリメチルシリル）アミノメ
チル］ベンゾニトリル（４−ＢＴＭＳＡＭＢＺＮ）のヘキサン溶液８．０７ｍｌを加えた
。そのボトルを、６５℃に維持した水浴中で３０分間振とうした。得られたポリマーセメ
ントを、１２重量％の２，６−ジ−ｔｅｒｔ−ブチル−４−メチルフェノールのイソプロ
パノール溶液３ｍｌでクエンチし、０．５ｇの２，６−ジ−ｔｅｒｔ−ブチル−４−メチ
ルフェノールを含有するイソプロパノール２リットルで凝固させ、その後ドラム乾燥した
。得られた４−ＢＴＭＳＡＭＢＺＮ−変性ポリマーの性質を、表１にまとめる。
【０１９１】
（例１３．３−［ビス（トリメチルシリル）アミノ］ベンゾニトリル（３−ＢＴＭＳＡＢ
ＺＮ）で変性させたシス−１，４−ポリブタジエンの合成）
例１１で合成した擬似リビングポリマーセメント約３４９ｇを、リアクターから窒素パ
ージされたボトルに移した後、０．３２６Ｍの３−［ビス（トリメチルシリル）アミノ］
ベンゾニトリル（３−ＢＴＭＳＡＢＺＮ）のヘキサン溶液５．９９ｍｌを加えた。そのボ
トルを、６５℃に維持した水浴中で３０分間振とうした。得られたポリマーセメントを、
１２重量％の２，６−ジ−ｔｅｒｔ−ブチル−４−メチルフェノールのイソプロパノール
溶液３ｍｌでクエンチし、０．５ｇの２，６−ジ−ｔｅｒｔ−ブチル−４−メチルフェノ
ールを含有するイソプロパノール２リットルで凝固させ、その後ドラム乾燥した。得られ
た３−ＢＴＭＳＡＢＺＮ−変性ポリマーの性質を、表１にまとめる。
【０１９２】
（例１４．４−［ビス（トリメチルシリル）アミノ］ベンゾニトリル（４−ＢＴＭＳＡＢ
ＺＮ）で変性させたシス−１，４−ポリブタジエンの合成）
例１１で合成した擬似リビングポリマーセメント約３５８ｇを、リアクターから窒素パ
ージされたボトルに移した後、０．３２８Ｍの４−［ビス（トリメチルシリル）アミノ］
ベンゾニトリル（４−ＢＴＭＳＡＢＺＮ）のヘキサン溶液６．１２ｍｌを加えた。そのボ
トルを、６５℃に維持した水浴中で３０分間振とうした。得られたポリマーセメントを、
１２重量％の２，６−ジ−ｔｅｒｔ−ブチル−４−メチルフェノールのイソプロパノール
溶液３ｍｌでクエンチし、０．５ｇの２，６−ジ−ｔｅｒｔ−ブチル−４−メチルフェノ
ールを含有するイソプロパノール２リットルで凝固させ、その後ドラム乾燥した。得られ
た４−ＢＴＭＳＡＢＺＮ−変性ポリマーの性質を、表１にまとめる。
【０１９３】
（例１５．５−［ビス（トリメチルシリル）アミノ］−２−ピリジンカルボニトリル（Ｂ
ＴＭＳＡＰｙＣＮ）で変性させたシス−１，４−ポリブタジエンの合成）
例１１で合成した擬似リビングポリマーセメント約４２１ｇを、リアクターから窒素パ
ージされたボトルに移した後、０．２３０Ｍの５−［ビス（トリメチルシリル）アミノ］
−２−ピリジンカルボニトリル（ＢＴＭＳＡＰｙＣＮ）のトルエン溶液１１．３ｍｌを加
えた。そのボトルを、６５℃に維持した水浴中で３０分間振とうした。得られたポリマー
セメントを、１２重量％の２，６−ジ−ｔｅｒｔ−ブチル−４−メチルフェノールのイソ
プロパノール溶液３ｍｌでクエンチし、０．５ｇの２，６−ジ−ｔｅｒｔ−ブチル−４−
メチルフェノールを含有するイソプロパノール２リットルで凝固させ、その後ドラム乾燥
した。得られたＢＴＭＳＡＰｙＣＮ−変性ポリマーの性質を、表１にまとめる。
【０１９４】
（例１６．３−［（トリメチルシリル）（メチル）アミノ］プロピオニトリル（３−ＴＭ
ＳＭＡＰＮ）で変性させたシス−１，４−ポリブタジエンの合成）
例１１で合成した擬似リビングポリマーセメント約３４３ｇを、リアクターから窒素パ
ージされたボトルに移した後、０．３３５Ｍの３−［（トリメチルシリル）（メチル）ア
ミノ］プロピオニトリル（３−ＴＭＳＭＡＰＮ）のトルエン溶液５．７４ｍｌを加えた。
そのボトルを、６５℃に維持した水浴中で３０分間振とうした。得られたポリマーセメン
トを、１２重量％の２，６−ジ−ｔｅｒｔ−ブチル−４−メチルフェノールのイソプロパ
ノール溶液３ｍｌでクエンチし、０．５ｇの２，６−ジ−ｔｅｒｔ−ブチル−４−メチル
フェノールを含有するイソプロパノール２リットルで凝固させ、その後ドラム乾燥した。
得られた３−ＴＭＳＭＡＰＮ−変性ポリマーの性質を、表１にまとめる。
【０１９５】
（例１７．３−［（トリメチルシリル）（エチル）アミノ］プロピオニトリル（３−ＴＭ
ＳＥＡＰＮ）で変性させたシス−１，４−ポリブタジエンの合成）
例１１で合成した擬似リビングポリマーセメント約３４１ｇを、リアクターから窒素パ
ージされたボトルに移した後、０．３７３Ｍの３−［（トリメチルシリル）（エチル）ア
ミノ］プロピオニトリル（３−ＴＭＳＥＡＰＮ）のヘキサン溶液５．１１ｍｌを加えた。
そのボトルを、６５℃に維持した水浴中で３０分間振とうした。得られたポリマーセメン
トを、１２重量％の２，６−ジ−ｔｅｒｔ−ブチル−４−メチルフェノールのイソプロパ
ノール溶液３ｍｌでクエンチし、０．５ｇの２，６−ジ−ｔｅｒｔ−ブチル−４−メチル
フェノールを含有するイソプロパノール２リットルで凝固させ、その後ドラム乾燥した。
得られた３−ＴＭＳＥＡＰＮ−変性ポリマーの性質を、表１にまとめる。
【０１９６】
（例１８．Ｎ−トリメチルシリル−３，３’−イミノジプロピオニトリル（ＴＭＳＩＤＰ
Ｎ）で変性させたシス−１，４−ポリブタジエンの合成）
例１１で合成した擬似リビングポリマーセメント約３７１ｇを、リアクターから窒素パ
ージされたボトルに移した後、０．３６１ＭのＮ−トリメチルシリル−３，３’−イミノ
ジプロピオニトリル（ＴＭＳＩＤＰＮ）のトルエン溶液５．７５ｍｌを加えた。そのボト
ルを、６５℃に維持した水浴中で３０分間振とうした。得られたポリマーセメントを、１
２重量％の２，６−ジ−ｔｅｒｔ−ブチル−４−メチルフェノールのイソプロパノール溶
液３ｍｌでクエンチし、０．５ｇの２，６−ジ−ｔｅｒｔ−ブチル−４−メチルフェノー
ルを含有するイソプロパノール２リットルで凝固させ、その後ドラム乾燥した。得られた
ＴＭＳＩＤＰＮ−変性ポリマーの性質を、表１にまとめる。
【０１９７】
（例１９．（ジメチルアミノメチレン）マロノニトリル（ＤＭＡＭＭＮ）で変性させたシ
ス−１，４−ポリブタジエンの合成）
タービン型の撹拌ブレードを備え、窒素パージされた２ガロンのリアクターに、ヘキサ
ン１５２６ｇと、２１．６重量％の１，３−ブタジエンのヘキサン溶液２９４０ｇとを加
えた。４．３２Ｍのメチルアルミノキサンのトルエン溶液８．８２ｍｌ、２１．６重量％
の１，３−ブタジエンのヘキサン溶液１．９１ｇ、０．５３７Ｍのネオジムバーサテート
のシクロヘキサン溶液０．７１ｍｌ、１．０Ｍのジイソブチルアルミニウムハイドライド
のヘキサン溶液８．００ｍｌおよび１．０Ｍのジエチルアルミニウムクロライドのヘキサ
ン溶液１．５２ｍｌを混合して、予備形成触媒を調製した。触媒を１５分間熟成させ、リ
アクターに投入した。その後、リアクターのジャケットの温度を６５℃に設定した。触媒
を添加してから約５０分後、重合混合物を室温まで冷却した。
【０１９８】
得られた未変性のポリマーセメント（即ち、擬似リビングポリマーセメント）約３５５
ｇを、リアクターから窒素パージされたボトルに移した後、０．１６９Ｍの（ジメチルア
ミノメチレン）マロノニトリル（ＤＭＡＭＭＮ）のトルエン溶液１４．１ｍｌを加えた。
そのボトルを、６５℃に維持した水浴中で３０分間振とうした。得られたポリマーセメン
トを、１２重量％の２，６−ジ−ｔｅｒｔ−ブチル−４−メチルフェノールのイソプロパ
ノール溶液３ｍｌでクエンチし、０．５ｇの２，６−ジ−ｔｅｒｔ−ブチル−４−メチル
フェノールを含有するイソプロパノール２リットルで凝固させ、その後ドラム乾燥した。
得られたＤＭＡＭＭＮ−変性ポリマーの性質を、表１にまとめる。
【０１９９】
（例２０〜２７．未変性シス−１，４−ポリブタジエンに対する、３−ＢＴＭＳＡＰＮ−
、４−ＢＴＭＳＡＭＢＺＮ−、３−ＢＴＭＳＡＢＺＮ−、４−ＢＴＭＳＡＢＺＮ−、ＢＴ
ＭＳＡＰｙＣＮ−、３−ＴＭＳＭＡＰＮ−、３−ＴＭＳＥＡＰＮ−、ＴＭＳＩＤＰＮ−お
よびＤＭＡＭＭＮ−変性シス１，４−ポリブタジエンの配合物評価）
例９〜１９で製造したシス−１，４−ポリブタジエン試料を、カーボンブラックを充填
したゴム配合物において評価した。加硫物の組成を表２に示し、ここで、表中の数字は、
ゴムの合計１００重量部当たりの重量部（ｐｈｒ）を表している。
【表２】
2014098153.tif 000022
【０２００】
大ローターを備えたアルファテクノロジー社製ムーニー粘度計を使用し、予熱時間１分
、運転時間４分で、未硬化ゴム配合物の１３０℃におけるムーニー粘度（ＭＬ１＋４）を
測定した。加硫物のヒステリシスのデータ（ｔａｎδ）およびペイン効果のデータ（ΔＧ
’）を、５０℃、１５Ｈｚ、０．１％から２０％の歪掃引で実施した動的歪掃引試験から
得た。ΔＧ’は、０．１％歪でのＧ’と、２０％歪でのＧ’との差である。加硫物の物理
的性質を表３にまとめる。図２では、ｔａｎδデータを、配合物のムーニー粘度に対して
プロットしている。
【表３】
2014098153.tif 000023
【０２０１】
表３および図２から分かるように、３−ＢＴＭＳＡＰＮ−、４−ＢＴＭＳＡＭＢＺＮ−
、３−ＢＴＭＳＡＢＺＮ−、４−ＢＴＭＳＡＢＺＮ−、ＢＴＭＳＡＰｙＣＮ−、３−ＴＭ
ＳＭＡＰＮ−、３−ＴＭＳＥＡＰＮ−、ＴＭＳＩＤＰＮ−およびＤＭＡＭＭＮ−変性シス
−１，４−ポリブタジエン試料は、未変性ポリマーよりも低いｔａｎδを与え、このこと
は、３−ＢＴＭＳＡＰＮ、４−ＢＴＭＳＡＭＢＺＮ、３−ＢＴＭＳＡＢＺＮ、４−ＢＴＭ
ＳＡＢＺＮ、ＢＴＭＳＡＰｙＣＮ、３−ＴＭＳＭＡＰＮ、３−ＴＭＳＥＡＰＮ、ＴＭＳＩ
ＤＰＮおよびＤＭＡＭＭＮの変性によってヒステリシスが低減されることを示唆している
。また、変性シス−１，４−ポリブタジエン試料は、未変性ポリマーよりも低いΔＧ’を
与え、このことは、変性ポリマーとカーボンブラックとの間のより強い相互作用によって
ペイン効果が低減されたことを示唆している。
【０２０２】
本発明の範囲および概念から逸脱しない様々な変形および変更が、当業者にとって明ら
かであろう。本発明は、本明細書に示した説明用の実施形態に正規に限定されるものでは
ない。
【図１】
2014098153.tif 000031
【図２】
2014098153.tif 000032
【手続補正書】
【提出日】平成26年1月8日(2014.1.8)
【手続補正１】
【補正対象書類名】特許請求の範囲
【補正対象項目名】全文
【補正方法】変更
【補正の内容】
【特許請求の範囲】
【請求項１】
（ｉ）  共役ジエンモノマーを配位触媒で重合させて反応性ポリマーを形成する工程と、
（ｉｉ）該反応性ポリマーと、保護されたアミノ基を含有するニトリル化合物とを反応させる工程と
を含む方法により調製した官能化ポリマーであって、
該保護されたアミノ基は、ビス（トリヒドロカルビルシリル）アミノ基、ビス（ジヒドロカルビルヒドロシリル）アミノ基、１−アザ−ジシラ−１−シクロヒドロカルビル基、（トリヒドロカルビルシリル）（ヒドロカルビル）アミノ基、（ジヒドロカルビルヒドロシリル）（ヒドロカルビル）アミノ基、１−アザ−２−シラ−１−シクロヒドロカルビル基、ジヒドロカルビルアミノ基および１−アザ−１−シクロヒドロカルビル基からなる群から選択される、官能化ポリマー。
【請求項２】
前記保護されたアミノ基を含有するニトリル化合物が、式Ｉ：
【化１】
2014098153.tif 000033
［式中、Ｒ１は二価の有機基であり、Ｒ２およびＲ３はそれぞれ独立して一価の有機基若しくは加水分解性の基であるか、Ｒ２およびＲ３は結合して二価の有機基を形成する］で定義されるか、
前記保護されたアミノ基を含有するニトリル化合物が、式ＩＩＩ：
【化２】
2014098153.tif 000034
［式中、Ｒ１は二価の有機基であり、Ｒ７およびＲ８はそれぞれ独立して水素原子または一価の有機基であるか、Ｒ７のうちの少なくとも一つおよびＲ８のうちの少なくとも一つが結合して二価の有機基を形成する］で定義される、請求項１に記載の官能化ポリマー。
【請求項３】
前記保護されたアミノ基を含有するニトリル化合物が、式ＩＩ：
【化３】
2014098153.tif 000035
［式中、Ｒ１およびＲ５はそれぞれ独立して二価の有機基であり、Ｒ４およびＲ６はそれぞれ独立して結合または加水分解性の基である］で定義されるか、
前記保護されたアミノ基を含有するニトリル化合物が、式ＩＶ：
【化４】
2014098153.tif 000036
［式中、Ｒ１およびＲ５はそれぞれ独立して二価の有機基であり、Ｒ７およびＲ８はそれぞれ独立して水素原子または一価の有機基である］で定義される、請求項２に記載の官能化ポリマー。
【請求項４】
前記保護されたアミノ基を含有するニトリル化合物が、アレーンカルボニトリル化合物、アルカンカルボニトリル化合物、アルケンカルボニトリル化合物、アルキンカルボニトリル化合物、シクロアルカンカルボニトリル化合物、シクロアルケンカルボニトリル化合物、シクロアルキンカルボニトリル化合物、および複素環式ニトリル化合物からなる群から選択されるニトリル化合物に由来する、請求項１に記載の官能化ポリマー。
【請求項５】
前記モノマーが共役ジエンモノマーであり、
前記配位触媒が（ａ）ランタニド含有化合物、（ｂ）アルキル化剤および（ｃ）ハロゲン源を含むランタニド系触媒であり、
前記アルキル化剤がアルミノキサンおよび式：ＡｌＲｎＸ３−ｎ［式中、各Ｒは、同一でも異なっていてもよく、炭素原子を介してアルミニウム原子に結合する一価の有機基であり、各Ｘは、同一でも異なってもよく、水素原子、ハロゲン原子、カルボキシレート基、アルコキシド基またはアリールオキシド基であり、ｎは１〜３の整数である］で表される有機アルミニウム化合物を含む、請求項１に記載の官能化ポリマー。
【請求項６】
前記モノマーを重合させる工程を、２０重量％未満の有機溶媒を含む重合混合物中で行う、請求項１に記載の官能化ポリマー。
【請求項７】
下記式：
【化５】
2014098153.tif 000037
［式中、πはシス−１，４−結合含有量が６０％よりも多いシス−１，４−ポリジエン鎖であり、Ｒ１は二価の有機基であり、Ｒ２およびＲ３はそれぞれ独立して一価の有機基若しくは加水分解性の基であるか、Ｒ２およびＲ３は結合して二価の有機基を形成する］で定義される官能化ポリマー。
【外国語明細書】
2014098153000001.pdf